(57)【要約】      （修正有）【課題】電位安定性及び耐クラック性に優れ、露光メモリーを抑制することができる電子写真感光体を提供する。【解決手段】電子写真感光体は、導電性基体と感光層とを備える。感光層は、単層である。感光層は、電荷発生剤と正孔輸送剤と電子輸送剤とバインダー樹脂と添加剤とを含有する。電子輸送剤の含有量は、正孔輸送剤の含有量よりも多い。添加剤の含有量は、１００質量部のバインダー樹脂に対して、１０質量部以上４０質量部以下である。添加剤は、一般式（ＡＤＤ１）、その他特定構造で表される化合物である。2018054744.tif 000098【選択図】なし【特許請求の範囲】
【請求項１】
導電性基体と感光層とを備える電子写真感光体であって、
前記感光層は、単層であり、
前記感光層は、電荷発生剤と正孔輸送剤と電子輸送剤とバインダー樹脂と添加剤とを含有し、
前記電子輸送剤の含有量は、前記正孔輸送剤の含有量よりも多く、
前記添加剤の含有量は、１００質量部の前記バインダー樹脂に対して、１０質量部以上４０質量部以下であり、
前記添加剤は、下記一般式（ＡＤＤ１）、（ＡＤＤ２）、（ＡＤＤ３）、（ＡＤＤ４）、（ＡＤＤ５）又は（ＡＤＤ６）で表される化合物である、電子写真感光体。
【化１】
2018054744.tif 000070
前記一般式（ＡＤＤ１）中、
Ｒ111及びＲ112は、各々独立して、炭素原子数６以上１４以下のアリール基を有してもよい炭素原子数１以上６以下のアルキル基、炭素原子数６以上１４以下のアリール基又はニトロ基を表し、
ｍ１及びｍ２は、各々独立して、０以上５以下の整数を表す。
【化２】
2018054744.tif 000071
前記一般式（ＡＤＤ２）中、
Ｒ121、Ｒ122、Ｒ123、Ｒ124、Ｒ125、Ｒ126、Ｒ127、Ｒ128及びＲ129は、各々独立して、水素原子、ヒドロキシル基、ハロゲン原子又は炭素原子数１以上６以下のアルキル基を表す。
【化３】
2018054744.tif 000072
前記一般式（ＡＤＤ３）中、
Ｒ131、Ｒ132及びＲ133は、各々独立して、炭素原子数１以上６以下のアルキル基又は炭素原子数１以上６以下のアルコキシ基を表し、
ｎ１、ｎ２及びｎ３は、各々独立して、０以上５以下の整数を表す。
【化４】
2018054744.tif 000073
前記一般式（ＡＤＤ４）中、
Ｒ141は、水素原子又は炭素原子数１以上８以下のアルキル基を表し、
Ｒ142、Ｒ143、Ｒ145及びＲ146は、各々独立して、水素原子又は炭素原子数４以上８以下のアルキル基を表し、Ｒ142、Ｒ143、Ｒ145及びＲ146の少なくとも１つは、炭素原子数４以上８以下のアルキル基を表し、
Ｒ144は、−Ｒ147−ＣＯ−Ｏ−Ｒ148−を表し、Ｒ147及びＲ148は各々独立して炭素原子数１以上８以下のアルキレン基を表す。
【化５】
2018054744.tif 000074
前記一般式（ＡＤＤ５）中、
Ｒ151は、水素原子又は炭素原子数１以上８以下のアルキル基を表し、
Ｒ152、Ｒ153、Ｒ155及びＲ156は、各々独立して、水素原子又は炭素原子数４以上８以下のアルキル基を表し、Ｒ152、Ｒ153、Ｒ155及びＲ156の少なくとも１つは、炭素原子数４以上８以下のアルキル基を表し、
Ｒ154は、ヒドロキシル基、炭素原子数１以上８以下のアルコキシ基、炭素原子数１以上８以下のアルキル基、炭素原子数６以上１４以下のアリール基を有する炭素原子数１以上８以下のアルキル基、又は炭素原子数１以上２０以下のアルコキシカルボニル基を有する炭素原子数１以上８以下のアルキル基を表す。
【化６】
2018054744.tif 000075
前記一般式（ＡＤＤ６）中、
Ｒ161及びＲ162は、各々独立して、炭素原子数１以上６以下のアルキル基又は炭素原子数１以上６以下のアルコキシ基を表し、
ｐ１及びｐ２は、各々独立して、０以上５以下の整数を表す。
【請求項２】
前記一般式（ＡＤＤ１）で表される化合物は、下記化学式（ＡＤＤ１−１）で表される化合物であり、
前記一般式（ＡＤＤ２）で表される化合物は、下記化学式（ＡＤＤ２−１）で表される化合物であり、
前記一般式（ＡＤＤ３）で表される化合物は、下記化学式（ＡＤＤ３−１）で表される化合物であり、
前記一般式（ＡＤＤ４）で表される化合物は、下記化学式（ＡＤＤ４−１）で表される化合物であり、
前記一般式（ＡＤＤ５）で表される化合物は、下記化学式（ＡＤＤ５−１）で表される化合物であり、
前記一般式（ＡＤＤ６）で表される化合物は、下記化学式（ＡＤＤ６−１）で表される化合物である、請求項１に記載の電子写真感光体。
【化７】
2018054744.tif 000076
【化８】
2018054744.tif 000077
【化９】
2018054744.tif 000078
【化１０】
2018054744.tif 000079
【化１１】
2018054744.tif 000080
【化１２】
2018054744.tif 000081
【請求項３】
前記一般式（ＡＤＤ１）、（ＡＤＤ２）、（ＡＤＤ３）、（ＡＤＤ４）、（ＡＤＤ５）及び（ＡＤＤ６）で表される化合物は、クラック抑制剤である、請求項１又は２に記載の電子写真感光体。
【請求項４】
前記電子輸送剤が、２種以上含有され、
前記正孔輸送剤の質量に対する２種以上の前記電子輸送剤の合計質量の比率は、１．００より大きく１．５０以下である、請求項１〜３の何れか一項に記載の電子写真感光体。
【請求項５】
前記電子輸送剤は、下記一般式（ＥＴ１）、（ＥＴ２）、（ＥＴ３）、（ＥＴ４）及び（ＥＴ５）で表される化合物のうちの２種以上である、請求項１〜４の何れか一項に記載の電子写真感光体。
【化１３】
2018054744.tif 000082
【化１４】
2018054744.tif 000083
【化１５】
2018054744.tif 000084
【化１６】
2018054744.tif 000085
【化１７】
2018054744.tif 000086
前記一般式（ＥＴ１）、（ＥＴ２）、（ＥＴ４）及び（ＥＴ５）中、Ｒ1、Ｒ2、Ｒ3、Ｒ4、Ｒ5、Ｒ8、Ｒ9、Ｒ10、Ｒ11、Ｒ12、Ｒ13及びＲ14は、各々独立して、水素原子、ハロゲン原子、シアノ基、置換基を有してもよい炭素原子数１以上６以下のアルキル基、置換基を有してもよい炭素原子数２以上６以下のアルケニル基、置換基を有してもよい炭素原子数１以上６以下のアルコキシ基、置換基を有してもよい炭素原子数６以上１４以下のアリール基を表し、
前記一般式（ＥＴ２）中、Ｗは、−ＣＯ−Ｏ−又は−ＣＯ−を表し、
前記一般式（ＥＴ３）中、
Ｒ6及びＲ7は、各々独立して、
炭素原子数６以上１４以下のアリール基、
炭素原子数１以上６以下のアルキル基を少なくとも１つ有する炭素原子数６以上１４以下のアリール基、
フェニルカルボニル基を有する炭素原子数６以上１４以下のアリール基、
炭素原子数７以上２０以下のアラルキル基、
炭素原子数１以上６以下のアルコキシ基を有してもよい炭素原子数１以上８以下のアルキル基、及び
炭素原子数３以上１０以下のシクロアルキル基
からなる群より選択される基を表し、選択される前記基は１つ以上のハロゲン原子で置換されてもよい。
【請求項６】
前記一般式（ＥＴ１）中、Ｒ1及びＲ2は、各々独立して、炭素原子数１以上６以下のアルキル基を表し、
前記一般式（ＥＴ２）中、Ｒ3、Ｒ4及びＲ5は、各々独立して、水素原子、炭素原子数６以上１４以下のアリール基又は炭素原子数６以上１４以下のアリール基を有してもよい炭素原子数１以上６以下のアルキル基を表し、Ｗは、−ＣＯ−Ｏ−を表し、
前記一般式（ＥＴ３）で表される化合物は、条件（３−Ａ）又は（３−Ｂ）を満たし、
前記条件（３−Ａ）において、Ｒ6及びＲ7は、各々独立して、
炭素原子数１以上６以下のアルキル基を少なくとも１つ有する炭素原子数６以上１４以下のアリール基を表し、
前記条件（３−Ｂ）において、Ｒ6及びＲ7は、各々独立して、
炭素原子数６以上１４以下のアリール基、
炭素原子数１以上６以下のアルキル基を少なくとも１つ有する炭素原子数６以上１４以下のアリール基、
フェニルカルボニル基を有する炭素原子数６以上１４以下のアリール基、
炭素原子数７以上２０以下のアラルキル基、
炭素原子数１以上８以下のアルキル基、及び
炭素原子数３以上１０以下のシクロアルキル基
からなる群より選択される基を表し、選択される前記基は１つ以上のハロゲン原子で置換されてもよく、Ｒ6及びＲ7のうち少なくとも一方が１つ以上のハロゲン原子を有しており、
前記一般式（ＥＴ４）中、Ｒ8、Ｒ9、Ｒ10及びＲ11は、各々独立して、炭素原子数１以上６以下のアルキル基を表し、
前記一般式（ＥＴ５）中、Ｒ12及びＲ13は、各々独立して、炭素原子数１以上６以下のアルキル基を表し、Ｒ14は、ハロゲン原子を表す、請求項５に記載の電子写真感光体。
【請求項７】
前記一般式（ＥＴ１）で表される化合物は、下記化学式（ＥＴ１−１）で表される化合物であり、
前記一般式（ＥＴ２）で表される化合物は、下記化学式（ＥＴ２−１）で表される化合物であり、
前記条件（３−Ａ）を満たす前記一般式（ＥＴ３）で表される化合物は、下記化学式（ＥＴ３−Ａ１）で表される化合物であり、
前記条件（３−Ｂ）を満たす前記一般式（ＥＴ３）で表される化合物は、下記化学式（ＥＴ３−Ｂ１）、（ＥＴ３−Ｂ２）又は（ＥＴ３−Ｂ３）で表される化合物であり、
前記一般式（ＥＴ４）で表される化合物は、下記化学式（ＥＴ４−１）で表される化合物であり、
前記一般式（ＥＴ５）で表される化合物は、下記化学式（ＥＴ５−１）で表される化合物である、請求項６に記載の電子写真感光体。
【化１８】
2018054744.tif 000087
【化１９】
2018054744.tif 000088
【化２０】
2018054744.tif 000089
【化２１】
2018054744.tif 000090
【化２２】
2018054744.tif 000091
【化２３】
2018054744.tif 000092
【化２４】
2018054744.tif 000093
【化２５】
2018054744.tif 000094
【請求項８】
２種以上の前記電子輸送剤が、２種の前記電子輸送剤であり、
前記添加剤が前記一般式（ＡＤＤ２）で表される化合物であり、２種の前記電子輸送剤が前記一般式（ＥＴ１）及び（ＥＴ４）で表される化合物であるか、
前記添加剤が前記一般式（ＡＤＤ５）で表される化合物であり、２種の前記電子輸送剤が前記一般式（ＥＴ１）及び（ＥＴ４）で表される化合物であるか、
前記添加剤が前記一般式（ＡＤＤ２）で表される化合物であり、２種の前記電子輸送剤が前記一般式（ＥＴ１）及び（ＥＴ５）で表される化合物であるか、
前記添加剤が前記一般式（ＡＤＤ２）で表される化合物であり、２種の前記電子輸送剤が前記一般式（ＥＴ４）及び（ＥＴ５）で表される化合物であるか、
前記添加剤が前記一般式（ＡＤＤ３）で表される化合物であり、２種の前記電子輸送剤が前記一般式（ＥＴ４）及び（ＥＴ５）で表される化合物であるか、
前記添加剤が前記一般式（ＡＤＤ５）で表される化合物であり、２種の前記電子輸送剤が前記一般式（ＥＴ４）及び（ＥＴ５）で表される化合物であるか、
前記添加剤が前記一般式（ＡＤＤ６）で表される化合物であり、２種の前記電子輸送剤が前記一般式（ＥＴ４）及び（ＥＴ５）で表される化合物であるか、或いは
前記添加剤が前記一般式（ＡＤＤ２）で表される化合物であり、２種の前記電子輸送剤が前記条件（３−Ｂ）を満たす前記一般式（ＥＴ３）で表される化合物及び前記一般式（ＥＴ１）で表される化合物である、請求項６又は７に記載の電子写真感光体。
【請求項９】
２種以上の前記電子輸送剤が、２種の前記電子輸送剤であり、
前記添加剤が前記一般式（ＡＤＤ２）で表される化合物であり、２種の前記電子輸送剤が前記一般式（ＥＴ１）及び（ＥＴ４）で表される化合物であるか、
前記添加剤が前記一般式（ＡＤＤ２）で表される化合物であり、２種の前記電子輸送剤が前記一般式（ＥＴ１）及び（ＥＴ５）で表される化合物であるか、
前記添加剤が前記一般式（ＡＤＤ２）で表される化合物であり、２種の前記電子輸送剤が前記一般式（ＥＴ４）及び（ＥＴ５）で表される化合物であるか、或いは
前記添加剤が前記一般式（ＡＤＤ２）で表される化合物であり、２種の前記電子輸送剤が前記条件（３−Ｂ）を満たす前記一般式（ＥＴ３）で表される化合物及び前記一般式（ＥＴ１）で表される化合物である、請求項６〜８の何れか一項に記載の電子写真感光体。
【請求項１０】
２種以上の前記電子輸送剤が、２種の前記電子輸送剤であり、
前記添加剤が前記一般式（ＡＤＤ２）で表される化合物であり、２種の前記電子輸送剤が前記条件（３−Ｂ）を満たす前記一般式（ＥＴ３）で表される化合物及び前記一般式（ＥＴ１）で表される化合物である、請求項６〜９の何れか一項に記載の電子写真感光体。
【請求項１１】
前記条件（３−Ｂ）を満たす前記一般式（ＥＴ３）で表される化合物は、下記化学式（ＥＴ３−Ｂ１）、（ＥＴ３−Ｂ２）又は（ＥＴ３−Ｂ３）で表される化合物である、請求項１０に記載の電子写真感光体。
【化２６】
2018054744.tif 000095
【化２７】
2018054744.tif 000096
【化２８】
2018054744.tif 000097
【請求項１２】
前記感光層の質量に対する前記電子輸送剤の質量の比率は、０．２４以上０．３０以下である、請求項１〜１１の何れか一項に記載の電子写真感光体。
【請求項１３】
前記感光層の質量に対する前記バインダー樹脂の質量の比率は、０．５０未満である、請求項１〜１２の何れか一項に記載の電子写真感光体。
【請求項１４】
請求項１〜１３の何れか一項に記載の電子写真感光体を備える、プロセスカートリッジ。
【請求項１５】
請求項１〜１３の何れか一項に記載の電子写真感光体と、帯電部と、露光部と、現像部と、転写部とを備える画像形成装置であって、
前記帯電部は、前記電子写真感光体の表面を正極性に帯電し、
前記露光部は、帯電された前記電子写真感光体の前記表面を露光して、前記電子写真感光体の前記表面に静電潜像を形成し、
前記現像部は、前記静電潜像をトナー像として現像し、
前記転写部は、前記電子写真感光体から被転写体へ前記トナー像を転写する、画像形成装置。
【請求項１６】
前記露光部の光源は、発光ダイオードである、請求項１５に記載の画像形成装置。
【請求項１７】
前記転写部によって前記電子写真感光体から前記被転写体に前記トナー像が転写された前記電子写真感光体の前記表面の領域は、除電されることなく前記帯電部によって再び帯電される、請求項１５又は１６に記載の画像形成装置。
【発明の詳細な説明】
【技術分野】
【０００１】
本発明は、電子写真感光体、プロセスカートリッジ及び画像形成装置に関する。
【背景技術】
【０００２】
近年、高速で画像を形成するために、除電レス方式を採用する画像形成装置が検討されている。特許文献１に記載の画像形成装置は、除電レス方式を採用する。この画像形成装置は、電子写真感光体を備える。電子写真感光体は、導電性基体上に、特定構造のトリスチリルトリフェニルアミン化合物を含有する感光層を備える。
【先行技術文献】
【特許文献】
【０００３】
【特許文献１】特開２０１１−６４９６３号公報
【発明の概要】
【発明が解決しようとする課題】
【０００４】
しかし、除電レス方式を採用する画像形成装置は除電部を備えないために、電子写真感光体の表面電位が不均一になり易く、感光体の電位安定性が低下すること、及び露光メモリーが発生することがある。特許文献１に記載の画像形成装置では、感光体の電位安定性の向上及び露光メモリーの発生の抑制が不十分であった。
【０００５】
本発明は、上述の課題に鑑みてなされたものであり、その目的は、電位安定性及び耐クラック性に優れ、露光メモリーを抑制可能な電子写真感光体を提供することである。また、本発明の目的は、このような電子写真感光体を備えることで、電位安定性及び耐クラック性に優れ、露光メモリーを抑制可能なプロセスカートリッジ及び画像形成装置を提供することである。
【課題を解決するための手段】
【０００６】
本発明の電子写真感光体は、導電性基体と感光層とを備える。前記感光層は、単層である。前記感光層は、電荷発生剤と正孔輸送剤と電子輸送剤とバインダー樹脂と添加剤とを含有する。前記電子輸送剤の含有量は、前記正孔輸送剤の含有量よりも多い。前記添加剤の含有量は、１００質量部の前記バインダー樹脂に対して、１０質量部以上４０質量部以下である。前記添加剤は、下記一般式（ＡＤＤ１）、（ＡＤＤ２）、（ＡＤＤ３）、（ＡＤＤ４）、（ＡＤＤ５）又は（ＡＤＤ６）で表される化合物である。
【０００７】
【化１】
2018054744.tif 000002
【０００８】
前記一般式（ＡＤＤ１）中、Ｒ111及びＲ112は、各々独立して、炭素原子数６以上１４以下のアリール基を有してもよい炭素原子数１以上６以下のアルキル基、炭素原子数６以上１４以下のアリール基又はニトロ基を表す。ｍ１及びｍ２は、各々独立して、０以上５以下の整数を表す。
【０００９】
【化２】
2018054744.tif 000003
【００１０】
前記一般式（ＡＤＤ２）中、Ｒ121、Ｒ122、Ｒ123、Ｒ124、Ｒ125、Ｒ126、Ｒ127、Ｒ128及びＲ129は、各々独立して、水素原子、ヒドロキシル基、ハロゲン原子又は炭素原子数１以上６以下のアルキル基を表す。
【００１１】
【化３】
2018054744.tif 000004
【００１２】
前記一般式（ＡＤＤ３）中、Ｒ131、Ｒ132及びＲ133は、各々独立して、炭素原子数１以上６以下のアルキル基又は炭素原子数１以上６以下のアルコキシ基を表す。ｎ１、ｎ２及びｎ３は、各々独立して、０以上５以下の整数を表す。
【００１３】
【化４】
2018054744.tif 000005
【００１４】
前記一般式（ＡＤＤ４）中、Ｒ141は、水素原子又は炭素原子数１以上８以下のアルキル基を表す。Ｒ142、Ｒ143、Ｒ145及びＲ146は、各々独立して、水素原子又は炭素原子数４以上８以下のアルキル基を表す。Ｒ142、Ｒ143、Ｒ145及びＲ146の少なくとも１つは、炭素原子数４以上８以下のアルキル基を表す。Ｒ144は、−Ｒ147−ＣＯ−Ｏ−Ｒ148−を表し、Ｒ147及びＲ148は各々独立して炭素原子数１以上８以下のアルキレン基を表す。
【００１５】
【化５】
2018054744.tif 000006
【００１６】
前記一般式（ＡＤＤ５）中、Ｒ151は、水素原子又は炭素原子数１以上８以下のアルキル基を表す。Ｒ152、Ｒ153、Ｒ155及びＲ156は、各々独立して、水素原子又は炭素原子数４以上８以下のアルキル基を表す。Ｒ152、Ｒ153、Ｒ155及びＲ156の少なくとも１つは、炭素原子数４以上８以下のアルキル基を表す。Ｒ154は、ヒドロキシル基、炭素原子数１以上８以下のアルコキシ基、炭素原子数１以上８以下のアルキル基、炭素原子数６以上１４以下のアリール基を有する炭素原子数１以上８以下のアルキル基、又は炭素原子数１以上２０以下のアルコキシカルボニル基を有する炭素原子数１以上８以下のアルキル基を表す。
【００１７】
【化６】
2018054744.tif 000007
【００１８】
前記一般式（ＡＤＤ６）中、Ｒ161及びＲ162は、各々独立して、炭素原子数１以上６以下のアルキル基又は炭素原子数１以上６以下のアルコキシ基を表す。ｐ１及びｐ２は、各々独立して、０以上５以下の整数を表す。
【００１９】
本発明のプロセスカートリッジは、上述の電子写真感光体を備える。
【００２０】
本発明の画像形成装置は、上述の電子写真感光体と、帯電部と、露光部と、現像部と、転写部とを備える。前記帯電部は、前記電子写真感光体の表面を正極性に帯電する。前記露光部は、帯電された前記電子写真感光体の前記表面を露光して、前記電子写真感光体の前記表面に静電潜像を形成する。前記現像部は、前記静電潜像をトナー像として現像する。前記転写部は、前記電子写真感光体から被転写体へ前記トナー像を転写する。
【発明の効果】
【００２１】
本発明の電子写真感光体によれば、電位安定性及び耐クラック性を向上させ、露光メモリーを抑制することができる。また、本発明のプロセスカートリッジ及び画像形成装置によれば、このような電子写真感光体を備えることで、電位安定性及び耐クラック性を向上させ、露光メモリーを抑制することができる。
【図面の簡単な説明】
【００２２】
【図１】（ａ）、（ｂ）及び（ｃ）は、それぞれ、本発明の実施形態に係る電子写真感光体の一例を示す断面図である。
【図２】本発明の実施形態に係る電子写真感光体において用いられるチタニルフタロシアニンのＣｕＫα特性Ｘ線回折スペクトルチャートの一例である。
【図３】本発明の実施形態に係る電子写真感光体において用いられるチタニルフタロシアニンの示差走査熱量分析スペクトルチャートの一例である。
【図４】画像形成装置の構成の一例を示す図であり、この画像形成装置は本発明の実施形態に係る電子写真感光体を備える。
【図５】画像形成装置の構成の別の例を示す図であり、この画像形成装置は本発明の実施形態に係る電子写真感光体を備える。
【発明を実施するための形態】
【００２３】
以下、本発明の実施形態について詳細に説明する。しかし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。
【００２４】
以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００２５】
以下、ハロゲン原子、炭素原子数１以上８以下のアルキル基、炭素原子数１以上６以下のアルキル基、炭素原子数１以上５以下のアルキル基、炭素原子数１以上４以下のアルキル基、炭素原子数１以上３以下のアルキル基、炭素原子数４以上８以下のアルキル基、炭素原子数２以上６以下のアルケニル基、炭素原子数１以上８以下のアルコキシ基、炭素原子数１以上６以下のアルコキシ基、炭素原子数６以上１４以下のアリール基、炭素原子数７以上２０以下のアラルキル基、炭素原子数７以上９以下のアラルキル基、炭素原子数３以上１０以下のシクロアルキル基、炭素原子数５以上７以下のシクロアルカン、炭素原子数１以上８以下のアルキレン基及び炭素原子数１以上６以下のアルキレン基は、何ら規定していなければ、各々、次の意味である。
【００２６】
ハロゲン原子（ハロゲン基）は、例えば、フッ素原子（フルオロ基）、塩素原子（クロロ基）、臭素原子（ブロモ基）又はヨウ素原子（ヨード基）である。
【００２７】
炭素原子数１以上８以下のアルキル基、炭素原子数１以上６以下のアルキル基、炭素原子数１以上５以下のアルキル基、炭素原子数１以上４以下のアルキル基、炭素原子数１以上３以下のアルキル基及び炭素原子数４以上８以下のアルキル基は、各々、直鎖状又は分枝鎖状で非置換である。炭素原子数１以上８以下のアルキル基の例としては、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ネオペンチル基、１，２−ジメチルプロピル基、ヘキシル基、ヘプチル基又はオクチル基が挙げられる。炭素原子数１以上６以下のアルキル基の例は、炭素原子数１以上８以下のアルキル基の例のうち、炭素原子数１以上６以下の例である。炭素原子数１以上５以下のアルキル基は、炭素原子数１以上８以下のアルキル基の例のうち、炭素原子数１以上５以下の例である。炭素原子数１以上４以下のアルキル基は、炭素原子数１以上８以下のアルキル基の例のうち、炭素原子数１以上４以下の例である。炭素原子数１以上３以下のアルキル基は、炭素原子数１以上８以下のアルキル基の例のうち、炭素原子数１以上３以下の例である。炭素原子数４以上８以下のアルキル基は、炭素原子数１以上８以下のアルキル基の例のうち、炭素原子数４以上８以下の例である。
【００２８】
炭素原子数２以上６以下のアルケニル基は、直鎖状又は分枝鎖状で非置換である。炭素原子数２以上６以下のアルケニル基は、例えば、１個以上３個以下の二重結合を有する。炭素原子数２以上６以下のアルケニル基の例としては、ビニル基（エテニル基）、プロペニル基、ブテニル基、ペンテニル基、ペンタジエニル基、ヘキセニル基又はヘキサジエニル基が挙げられる。
【００２９】
炭素原子数１以上８以下のアルコキシ基及び炭素原子数１以上６以下のアルコキシ基は、各々、直鎖状又は分枝鎖状で非置換である。炭素原子数１以上８以下のアルコキシ基の例としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、イソペントキシ基、ネオペントキシ基、ヘキシルオキシ基、ヘプチルオキシ基又はオクチルオキシ基が挙げられる。炭素原子数１以上６以下のアルコキシ基の例は、炭素原子数１以上８以下のアルコキシ基の例のうち、炭素原子数１以上６以下の例である。
【００３０】
炭素原子数６以上１４以下のアリール基は、例えば、炭素原子数６以上１４以下の非置換の芳香族単環炭化水素基、炭素原子数６以上１４以下の非置換の芳香族縮合二環炭化水素基又は素原子数６以上１４以下の非置換の芳香族縮合三環炭化水素基である。炭素原子数６以上１４以下のアリール基の例としては、フェニル基、ナフチル基、アントリル基又はフェナントリル基が挙げられる。
【００３１】
炭素原子数７以上２０以下のアラルキル基及び炭素原子数７以上９以下のアラルキル基は、非置換である。炭素原子数７以上２０以下のアラルキル基は、炭素原子数６以上１４以下のアリール基と、炭素原子数１以上６以下のアルキル基とが結合した基である。炭素原子数７以上２０以下のアラルキル基における炭素原子数１以上６以下のアルキル基は、直鎖状又は分枝鎖状で非置換である。炭素原子数７以上２０以下のアラルキル基としては、例えば、フェニルメチル基（ベンジル基）、２−フェニルエチル基（フェネチル基）、１−フェニルエチル基、３−フェニルプロピル基又は４−フェニルブチル基が挙げられる。炭素原子数７以上９以下のアラルキル基の例は、フェニルメチル基（ベンジル基）、２−フェニルエチル基（フェネチル基）、１−フェニルエチル基又は３−フェニルプロピル基である。
【００３２】
炭素原子数３以上１０以下のシクロアルキル基は、非置換である。炭素原子数３以上１０以下のシクロアルキル基としては、例えば、シクロプロピル基、シクロブチル基、シクロペンチル基、シクロヘキシル基、シクロへプチル基、シクロオクチル基、シクロノニル基又はシクロデシル基が挙げられる。
【００３３】
炭素原子数５以上７以下のシクロアルカンは、非置換である。炭素原子数５以上７以下のシクロアルカンの例としては、シクロペンタン、シクロヘキサン又はシクロヘプタンが挙げられる。
【００３４】
炭素原子数１以上８以下のアルキレン基及び炭素原子数１以上６以下のアルキレン基は、各々、直鎖状又は分枝鎖状で非置換である。炭素原子数１以上８以下のアルキレン基の例は、メチレン基、エチレン基、ｎ−プロピレン基、１−メチルエチレン基、２−メチルエチレン基、ｎ−ブチレン基、１−メチルプロピレン基、２−メチルプロピレン基、３−メチルプロピレン基、１，１−ジメチルエチレン基、１，２−ジメチルエチレン基、２，２−ジメチルエチレン基、エチルメチルメチレン基、ペンチレン基、ヘキシレン基、へプチレン基又はオクチレン基が挙げられる。炭素原子数１以上６以下のアルキレン基の例は、炭素原子数１以上８以下のアルキレン基の例のうち、炭素原子数１以上６以下の例である。
【００３５】
＜１．感光体＞
本実施形態は電子写真感光体（以下、感光体と記載することがある）に関する。感光体は、電子写真方式の画像形成装置に用いられる。本実施形態の感光体によれば、電位安定性及び耐クラック性を向上させ、露光メモリーを抑制することができる。
【００３６】
高速で画像を形成する場合には、感光体の感度を高める必要がある。そのためには、感光体の感光層に電荷発生剤及び正孔輸送剤をなるべく多く含有させること好ましい。しかし、感光層に多量の電荷発生剤及び多量の正孔輸送剤を含有させた感光体は、画像形成において感光体の帯電を繰り返すと、感光体の帯電電位が徐々に低下する傾向がある。つまり、感光体の電位安定性が低下する傾向がある。また、感光層に多量の電荷発生剤及び多量の正孔輸送剤を含有させた感光体には、露光メモリーが発生することがある。露光メモリーは、露光によって電位が低下した感光体の露光領域（画像領域）が、次の周の帯電工程において所望の正極性の電位まで帯電されない現象である。感光体に露光メモリーが発生すると、形成画像にポジゴーストが発生する。ポジゴーストは、形成画像において、感光体の前の周の露光領域に対応する領域が黒ずむ画像不良である。
【００３７】
ここで、本実施形態の感光体の感光層においては、電子輸送剤の含有量が正孔輸送剤の含有量よりも多い。通常、感光体が電荷発生剤、電子輸送剤及び正孔輸送剤を含有する単層の感光層を備える場合、正孔輸送剤の含有量が、電子輸送剤の含有量よりも多い。理解を容易にするために、その理由を説明する。画像形成において感光体を露光すると、感光層中の電荷発生剤から電子及び正孔が発生する。発生した電子は、電子輸送剤によって感光層の表面へ輸送される。発生した正孔は、正孔輸送剤によって導電性基体へ輸送される。露光した光の透過率は、感光層の表面付近では高く、感光層の深部（導電性基体側）では低くなる。そのため、露光した光の透過率が高い感光層の表面付近に存在する電荷発生剤から、多くの電子及び正孔が発生する傾向がある。感光層の表面付近に存在する電荷発生剤から電子及び正孔が発生した場合、導電性基体までの正孔の移動距離は、感光層の表面までの電子の移動距離よりも長い。そのため、正孔輸送剤を、電子輸送剤よりも多く含有させることが一般的である。しかし、本発明者らは鋭意検討し、電子輸送剤の含有量を正孔輸送剤の含有量よりも多くすることで、感光体の電位安定性を向上できること及び露光メモリーの発生を抑制できることを見出した。
【００３８】
しかし、感光層に含有される電子輸送剤、正孔輸送剤及び電荷発生剤が多くなると、感光層にクラックが発生することがある。バインダー樹脂中に電子輸送剤、正孔輸送剤及び電荷発生剤が存在することにより、バインダー樹脂にクラックが発生し易くなるからである。ここで、本実施形態の感光層は、添加剤として、一般式（ＡＤＤ１）、（ＡＤＤ２）、（ＡＤＤ３）、（ＡＤＤ４）、（ＡＤＤ５）又は（ＡＤＤ６）で表される化合物（以下、化合物（ＡＤＤ１）、（ＡＤＤ２）、（ＡＤＤ３）、（ＡＤＤ４）、（ＡＤＤ５）又は（ＡＤＤ６）と記載することがある）を含有する。更に、化合物（ＡＤＤ１）、（ＡＤＤ２）、（ＡＤＤ３）、（ＡＤＤ４）、（ＡＤＤ５）又は（ＡＤＤ６）の含有量が、１００質量部のバインダー樹脂に対して、１０質量部以上４０質量部以下である。これらにより、感光層内に生じた微細な空隙が、化合物（ＡＤＤ１）、（ＡＤＤ２）、（ＡＤＤ３）、（ＡＤＤ４）、（ＡＤＤ５）又は（ＡＤＤ６）によって埋められると考えられる。その結果、感光体の耐クラック性を向上させることができる。
【００３９】
以下、図１（ａ）〜図１（ｃ）を参照して、感光体３０の構造について説明する。図１は、本実施形態に係る感光体３０の一例を示す断面図である。
【００４０】
図１（ａ）に示すように、感光体３０は、例えば、導電性基体３２と感光層３４とを備える。感光層３４は単層である。感光体３０は、単層の感光層３４を備えるいわゆる単層型感光体である。
【００４１】
図１（ｂ）に示すように、感光体３０は、導電性基体３２と、感光層３４と、中間層３６（下引き層）とを備えてもよい。中間層３６は、導電性基体３２と感光層３４との間に設けられる。図１（ａ）に示すように、感光層３４は導電性基体３２上に直接設けられてもよいし、図１（ｂ）に示すように、感光層３４は導電性基体３２上に中間層３６を介して間接的に設けられてもよい。
【００４２】
図１（ｃ）に示すように、感光体３０は、導電性基体３２と、感光層３４と、保護層３８とを備えてもよい。保護層３８は、感光層３４上に設けられる。
【００４３】
感光層３４の厚さは、感光層としての機能を十分に発現できる限り、特に限定されない。感光層３４の厚さは、５μｍ以上１００μｍ以下であることが好ましく、１０μｍ以上５０μｍ以下であることがより好ましい。
【００４４】
感光層３４は、電荷発生剤と、正孔輸送剤と、電子輸送剤と、バインダー樹脂と、添加剤とを含有する。添加剤は、一般式（ＡＤＤ１）、（ＡＤＤ２）、（ＡＤＤ３）、（ＡＤＤ４）、（ＡＤＤ５）又は（ＡＤＤ６）で表される化合物である。以下、一般式（ＡＤＤ１）、（ＡＤＤ２）、（ＡＤＤ３）、（ＡＤＤ４）、（ＡＤＤ５）及び（ＡＤＤ６）で表される化合物を、各々、化合物（ＡＤＤ１）、（ＡＤＤ２）、（ＡＤＤ３）、（ＡＤＤ４）、（ＡＤＤ５）及び（ＡＤＤ６）と記載することがある。電荷発生剤と、正孔輸送剤と、電子輸送剤と、バインダー樹脂と、添加剤とは、一層（単層）の感光層３４に含有される。
【００４５】
以上、図１（ａ）〜図１（ｃ）を参照して、感光体３０の構造について説明した。次に、感光体の要素について説明する。
【００４６】
＜１−１．導電性基体＞
導電性基体の一例としては、導電性を有する材料で構成される導電性基体が挙げられる。導電性基体の別の例としては、導電性を有する材料で構成される被覆層を備える導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼又は真鍮が挙げられる。これらの導電性を有する材料を単独で用いてもよいし、２種以上を組み合わせて（例えば、合金として）用いてもよい。これらの導電性を有する材料のなかでも、感光層から導電性基体への電荷の移動が良好であることから、アルミニウム又はアルミニウム合金が好ましい。
【００４７】
導電性基体の形状は、画像形成装置の構造に合わせて適宜選択される。導電性基体の形状としては、例えば、シート状又はドラム状が挙げられる。また、導電性基体の厚さは、導電性基体の形状に応じて適宜選択される。
【００４８】
＜１−２．感光層＞
感光層は、電荷発生剤と、正孔輸送剤と、電子輸送剤と、バインダー樹脂と、添加剤である化合物（ＡＤＤ１）、（ＡＤＤ２）、（ＡＤＤ３）、（ＡＤＤ４）、（ＡＤＤ５）又は（ＡＤＤ６）とを含有する。感光層において、電子輸送剤の含有量は、正孔輸送剤の含有量よりも多い。感光層に含有される正孔輸送剤の質量（ＭHTM）に対する電子輸送剤の質量（ＭETM）の比率（ＭETM／ＭHTM）は、１．００より大きい。電子輸送剤の含有量が正孔輸送剤の含有量よりも多いことで、感光体の電位安定性を向上させることができる。また、電子輸送剤の含有量が正孔輸送剤の含有量よりも多いことで、形成画像における露光メモリーの発生を抑制することができる。比率（ＭETM／ＭHTM）は、１．００より大きく１．５０以下であることが好ましい。なお、感光層が２種以上の電子輸送剤を含有する場合には、比率（ＭETM／ＭHTM）は、感光層に含有される正孔輸送剤の質量（ＭHTM）に対する２種以上の電子輸送剤の合計質量（ＭETM）の比率に相当する。
【００４９】
（添加剤）
添加剤は、化合物（ＡＤＤ１）、（ＡＤＤ２）、（ＡＤＤ３）、（ＡＤＤ４）、（ＡＤＤ５）又は（ＡＤＤ６）である。化合物（ＡＤＤ１）、（ＡＤＤ２）、（ＡＤＤ３）、（ＡＤＤ４）、（ＡＤＤ５）及び（ＡＤＤ６）は、各々、クラック抑制剤である。
【００５０】
化合物（ＡＤＤ１）は、一般式（ＡＤＤ１）で表される。
【００５１】
【化７】
2018054744.tif 000008
【００５２】
一般式（ＡＤＤ１）中、Ｒ111及びＲ112は、各々独立して、炭素原子数６以上１４以下のアリール基を有してもよい炭素原子数１以上６以下のアルキル基、炭素原子数６以上１４以下のアリール基又はニトロ基を表す。ｍ１及びｍ２は、各々独立して、０以上５以下の整数を表す。
【００５３】
ｍ１が２以上５以下の整数を表す場合、複数のＲ111は、同一であっても異なっていてもよい。ｍ２が２以上５以下の整数を表す場合、複数のＲ112は、同一であっても異なっていてもよい。
【００５４】
一般式（ＡＤＤ１）中のＲ111及びＲ112が表わす炭素原子数６以上１４以下のアリール基としては、フェニル基が好ましい。
【００５５】
一般式（ＡＤＤ１）中のＲ111及びＲ112が表わす炭素原子数１以上６以下のアルキル基としては、メチル基が好ましい。炭素原子数１以上６以下のアルキル基は、炭素原子数６以上１４以下のアリール基を有してもよい。このような炭素原子数６以上１４以下のアリール基としては、フェニル基が好ましい。
【００５６】
ｍ１及びｍ２は、各々独立して、０又は１を表すことが好ましい。ｍ１は０を表すことが好ましい。ｍ２は１を表すことが好ましい。
【００５７】
Ｒ111及びＲ112の結合位置は特に限定されない。Ｒ111は、フェニル基のオルト位、メタ位及びパラ位の何れに位置してもよい。Ｒ112は、フェニル基のオルト位、メタ位及びパラ位の何れに位置してもよく、メタ位に位置することが好ましい。
【００５８】
一般式（ＡＤＤ１）中のＲ111及びＲ112は、炭素原子数６以上１４以下のアリール基を表すことが好ましく、フェノール基を表すことがより好ましい。
【００５９】
化合物（ＡＤＤ１）の好適な例は、化学式（ＡＤＤ１−１）で表される化合物（以下、化合物（ＡＤＤ１−１）と記載することがある）である。
【００６０】
【化８】
2018054744.tif 000009
【００６１】
化合物（ＡＤＤ２）は、一般式（ＡＤＤ２）で表される。
【００６２】
【化９】
2018054744.tif 000010
【００６３】
一般式（ＡＤＤ２）中、Ｒ121、Ｒ122、Ｒ123、Ｒ124、Ｒ125、Ｒ126、Ｒ127、Ｒ128及びＲ129は、各々独立して、水素原子、ヒドロキシル基、ハロゲン原子又は炭素原子数１以上６以下のアルキル基を表す。
【００６４】
一般式（ＡＤＤ２）中のＲ121、Ｒ122、Ｒ123、Ｒ124、Ｒ125、Ｒ126、Ｒ127、Ｒ128及びＲ129が表わすハロゲン原子としては、クロロ基が好ましい。
【００６５】
一般式（ＡＤＤ２）中のＲ121、Ｒ122、Ｒ123、Ｒ124、Ｒ125、Ｒ126、Ｒ127、Ｒ128及びＲ129が表わす炭素原子数１以上６以下のアルキル基としては、炭素原子数１以上４以下のアルキル基が好ましく、メチル基又はｔｅｒｔ−ブチル基がより好ましい。
【００６６】
化合物（ＡＤＤ２）の好適な例は、化学式（ＡＤＤ２−１）で表される化合物（以下、化合物（ＡＤＤ２−１）と記載することがある）である。
【００６７】
【化１０】
2018054744.tif 000011
【００６８】
化合物（ＡＤＤ３）は、一般式（ＡＤＤ３）で表される。
【００６９】
【化１１】
2018054744.tif 000012
【００７０】
一般式（ＡＤＤ３）中、Ｒ131、Ｒ132及びＲ133は、各々独立して、炭素原子数１以上６以下のアルキル基又は炭素原子数１以上６以下のアルコキシ基を表す。ｎ１、ｎ２及びｎ３は、各々独立して、０以上５以下の整数を表す。
【００７１】
ｎ１が２以上５以下の整数を表す場合、複数のＲ131は同一であっても異なっていてもよい。ｎ２が２以上５以下の整数を表す場合、複数のＲ132は同一であっても異なっていてもよい。ｎ３が２以上５以下の整数を表す場合、複数のＲ133は同一であっても異なっていてもよい。
【００７２】
一般式（ＡＤＤ３）中のＲ131、Ｒ132及びＲ133が表わす炭素原子数１以上６以下のアルキル基としては、メチル基が好ましい。
【００７３】
一般式（ＡＤＤ３）中のＲ131、Ｒ132及びＲ133が表わす炭素原子数１以上６以下のアルコキシ基としては、メトキシ基が好ましい。
【００７４】
一般式（ＡＤＤ３）中のＲ131、Ｒ132及びＲ133は、炭素原子数１以上６以下のアルキル基を表すことが好ましく、メチル基を表すことがより好ましい。一般式（ＡＤＤ３）中のｎ１、ｎ２及びｎ３は、各々、１を表すことが好ましい。
【００７５】
Ｒ131、Ｒ132及びＲ133の結合位置は特に限定されない。Ｒ131は、フェニル基のオルト位、メタ位及びパラ位の何れに位置してもよく、パラ位に位置することが好ましい。Ｒ132は、フェニル基のオルト位、メタ位及びパラ位の何れに位置してもよく、パラ位に位置することが好ましい。Ｒ133は、フェニル基のオルト位、メタ位及びパラ位の何れに位置してもよく、パラ位に位置することが好ましい。
【００７６】
化合物（ＡＤＤ３）の好適な例は、化学式（ＡＤＤ３−１）で表される化合物（以下、化合物（ＡＤＤ３−１）と記載することがある）である。
【００７７】
【化１２】
2018054744.tif 000013
【００７８】
化合物（ＡＤＤ４）は、一般式（ＡＤＤ４）で表される。化合物（ＡＤＤ４）は、いわゆるヒンダードフェノール化合物である。
【００７９】
【化１３】
2018054744.tif 000014
【００８０】
一般式（ＡＤＤ４）中、Ｒ141は、水素原子又は炭素原子数１以上８以下のアルキル基を表す。Ｒ142、Ｒ143、Ｒ145及びＲ146は、各々独立して、水素原子又は炭素原子数４以上８以下のアルキル基を表す。但し、Ｒ142、Ｒ143、Ｒ145及びＲ146の少なくとも１つは、炭素原子数４以上８以下のアルキル基を表す。Ｒ144は、−Ｒ147−ＣＯ−Ｏ−Ｒ148−を表し、Ｒ147及びＲ148は各々独立して炭素原子数１以上８以下のアルキレン基を表す。
【００８１】
一般式（ＡＤＤ４）中のＲ141が表わす炭素原子数１以上８以下のアルキル基としては、オクチル基が好ましい。
【００８２】
一般式（ＡＤＤ４）中のＲ142、Ｒ143、Ｒ145及びＲ146が表わす炭素原子数４以上８以下のアルキル基としては、炭素原子数４又は５のアルキル基が好ましく、ｔｅｒｔ−ブチル基又は１，１−ジメチルプロピル基がより好ましい。
【００８３】
一般式（ＡＤＤ４）中のＲ144は、−Ｒ147−ＣＯ−Ｏ−Ｒ148−を表す。Ｒ147及びＲ148は各々炭素原子数１以上８以下のアルキレン基を表す。Ｒ147及びＲ148が表わす炭素原子数１以上８以下のアルキレン基としては、メチレン基（−ＣＨ2−）又はエチレン基（−ＣＨ2−ＣＨ2−）が好ましい。
【００８４】
一般式（ＡＤＤ４）中、Ｒ141は、水素原子を表すことが好ましい。Ｒ142、Ｒ143、Ｒ145及びＲ146は、各々独立して、水素原子又は炭素原子数４以上８以下のアルキル基を表す。Ｒ142、Ｒ143、Ｒ145及びＲ146の１つ又は２つが炭素原子数４以上８以下のアルキル基を表すことが好ましく、Ｒ142、Ｒ143、Ｒ145及びＲ146の１つが炭素原子数４以上８以下のアルキル基を表すことがより好ましい。Ｒ144は、−Ｒ147−ＣＯ−Ｏ−Ｒ148−を表す。Ｒ147及びＲ148は各々独立してメチレン基（−ＣＨ2−）又はエチレン基（−ＣＨ2−ＣＨ2−）を表すことが好ましい。
【００８５】
化合物（ＡＤＤ４）の好適な例は、化学式（ＡＤＤ４−１）で表される化合物（以下、化合物（ＡＤＤ４−１）と記載することがある）である。
【００８６】
【化１４】
2018054744.tif 000015
【００８７】
化合物（ＡＤＤ５）は、一般式（ＡＤＤ５）で表される。化合物（ＡＤＤ５）は、いわゆるヒンダードフェノール化合物である。
【００８８】
【化１５】
2018054744.tif 000016
【００８９】
一般式（ＡＤＤ５）中、Ｒ151は、水素原子又は炭素原子数１以上８以下のアルキル基を表す。Ｒ152、Ｒ153、Ｒ155及びＲ156は、各々独立して、水素原子又は炭素原子数４以上８以下のアルキル基を表す。但し、Ｒ152、Ｒ153、Ｒ155及びＲ156の少なくとも１つは、炭素原子数４以上８以下のアルキル基を表す。Ｒ154は、ヒドロキシル基、炭素原子数１以上８以下のアルコキシ基、炭素原子数１以上８以下のアルキル基、炭素原子数６以上１４以下のアリール基を有する炭素原子数１以上８以下のアルキル基、又は炭素原子数１以上２０以下のアルコキシカルボニル基を有する炭素原子数１以上８以下のアルキル基を表す。
【００９０】
一般式（ＡＤＤ５）中のＲ151が表わす炭素原子数１以上８以下のアルキル基としては、オクチル基が好ましい。
【００９１】
一般式（ＡＤＤ５）中のＲ152、Ｒ153、Ｒ155及びＲ156が表わす炭素原子数４以上８以下のアルキル基としては、炭素原子数４又は５のアルキル基が好ましく、ｔｅｒｔ−ブチル基又は１，１−ジメチルプロピル基がより好ましい。
【００９２】
一般式（ＡＤＤ５）中のＲ154が表わす炭素原子数１以上８以下のアルコキシ基としては、メトキシ基又はオクチルオキシ基が好ましい。
【００９３】
一般式（ＡＤＤ５）中のＲ154が表わす炭素原子数１以上８以下のアルキル基としては、炭素原子数１以上３以下のアルキル基が好ましく、メチル基又はエチル基が好ましい。炭素原子数１以上８以下のアルキル基は、炭素原子数６以上１４以下のアリール基又は炭素原子数１以上２０以下のアルコキシカルボニル基を有していてもよい。炭素原子数１以上８以下のアルキル基が有する炭素原子数６以上１４以下のアリール基としては、フェニル基が好ましい。炭素原子数１以上８以下のアルキル基が有する炭素原子数１以上２０以下のアルコキシカルボニル基としては、オクタデカノキシカルボニル基が好ましい。
【００９４】
一般式（ＡＤＤ５）中のＲ151は、水素原子を表すことが好ましい。Ｒ152、Ｒ153、Ｒ155及びＲ156は、各々独立して、水素原子又は素原子数４以上８以下のアルキル基を表す。Ｒ152、Ｒ153、Ｒ155及びＲ156の１つ又は２つが炭素原子数４以上８以下のアルキル基を表すことが好ましく、Ｒ152、Ｒ153、Ｒ155及びＲ156の２つが炭素原子数４以上８以下のアルキル基を表すことがより好ましい。Ｒ154は、炭素原子数１以上８以下のアルキル基を表すことが好ましく、炭素原子数１以上３以下のアルキル基を表すことがより好ましく、メチル基を表すことが特に好ましい。
【００９５】
化合物（ＡＤＤ５）の好適な例は、化学式（ＡＤＤ５−１）で表される化合物（以下、化合物（ＡＤＤ５−１）と記載することがある）である。
【００９６】
【化１６】
2018054744.tif 000017
【００９７】
化合物（ＡＤＤ６）は、一般式（ＡＤＤ６）で表される。
【００９８】
【化１７】
2018054744.tif 000018
【００９９】
一般式（ＡＤＤ６）中、Ｒ161及びＲ162は、各々独立して、炭素原子数１以上６以下のアルキル基又は炭素原子数１以上６以下のアルコキシ基を表す。ｐ１及びｐ２は、各々独立して、０以上５以下の整数を表す。
【０１００】
ｐ１が２以上５以下の整数を表す場合には、複数のＲ161は同一であっても異なっていてもよい。ｐ２が２以上５以下の整数を表す場合には、複数のＲ162は同一であっても異なっていてもよい。
【０１０１】
一般式（ＡＤＤ６）中のＲ161及びＲ162としては、炭素原子数１以上６以下のアルキル基が好ましく、メチル基がより好ましい。
【０１０２】
一般式（ＡＤＤ６）中のｐ１及びｐ２は、各々、１を表すことが好ましい。
【０１０３】
Ｒ161及びＲ162の結合位置は特に限定されない。Ｒ161は、フェニル基のオルト位、メタ位及びパラ位の何れに位置してもよく、オルト位に位置することが好ましい。Ｒ162は、フェニル基のオルト位、メタ位及びパラ位の何れに位置してもよく、オルト位に位置することが好ましい。
【０１０４】
化合物（ＡＤＤ６）の好適な例は、化学式（ＡＤＤ６−１）で表される化合物（以下、化合物（ＡＤＤ６−１）と記載することがある）である。
【０１０５】
【化１８】
2018054744.tif 000019
【０１０６】
添加剤である化合物（ＡＤＤ１）、（ＡＤＤ２）、（ＡＤＤ３）、（ＡＤＤ４）、（ＡＤＤ５）又は（ＡＤＤ６）の含有量は、１００質量部のバインダー樹脂に対して、１０質量部以上４０質量部以下であることが好ましい。添加剤の含有量が１００質量部のバインダー樹脂に対して１０質量部未満であると、感光体の電位安定性及び耐クラック性が低下する。添加剤の含有量が１００質量部のバインダー樹脂に対して４０質量部超であると、感光体の耐クラック性が低下する。
【０１０７】
感光層は、化合物（ＡＤＤ１）、（ＡＤＤ２）、（ＡＤＤ３）、（ＡＤＤ４）、（ＡＤＤ５）又は（ＡＤＤ６）に加えて、化合物（ＡＤＤ１）、（ＡＤＤ２）、（ＡＤＤ３）、（ＡＤＤ４）、（ＡＤＤ５）及び（ＡＤＤ６）以外の添加剤（以下、その他の添加剤と記載することがある）を含有してもよい。その他の添加剤は、公知の添加剤から適宜選択される。化合物（ＡＤＤ１）、（ＡＤＤ２）、（ＡＤＤ３）、（ＡＤＤ４）、（ＡＤＤ５）又は（ＡＤＤ６）の含有量は、感光層に含有される添加剤の質量に対して、８０質量％以上であることが好ましく、９０質量％であることがより好ましく、１００質量％であることが特に好ましい。
【０１０８】
（電子輸送剤）
電子輸送剤の例としては、キノン化合物、ジイミド化合物、ヒドラゾン化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸又はジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物又はジニトロアントラキノン系化合物が挙げられる。
【０１０９】
電子輸送剤の好適な例は、下記一般式（ＥＴ１）、（ＥＴ２）、（ＥＴ３）、（ＥＴ４）又は（ＥＴ５）で表される化合物である。以下、一般式（ＥＴ１）、（ＥＴ２）、（ＥＴ３）、（ＥＴ４）又は（ＥＴ５）で表される化合物を、各々、化合物（ＥＴ１）、（ＥＴ２）、（ＥＴ３）、（ＥＴ４）又は（ＥＴ５）と記載することがある。
【０１１０】
【化１９】
2018054744.tif 000020
【０１１１】
【化２０】
2018054744.tif 000021
【０１１２】
【化２１】
2018054744.tif 000022
【０１１３】
【化２２】
2018054744.tif 000023
【０１１４】
【化２３】
2018054744.tif 000024
【０１１５】
一般式（ＥＴ１）、（ＥＴ２）、（ＥＴ４）及び（ＥＴ５）中、Ｒ1、Ｒ2、Ｒ3、Ｒ4、Ｒ5、Ｒ8、Ｒ9、Ｒ10、Ｒ11、Ｒ12、Ｒ13及びＲ14は、各々独立して、水素原子、ハロゲン原子、シアノ基、置換基を有してもよい炭素原子数１以上６以下のアルキル基、置換基を有してもよい炭素原子数２以上６以下のアルケニル基、置換基を有してもよい炭素原子数１以上６以下のアルコキシ基、置換基を有してもよい炭素原子数６以上１４以下のアリール基を表す。一般式（ＥＴ２）中、Ｗは、−ＣＯ−Ｏ−又は−ＣＯ−を表す。
【０１１６】
一般式（ＥＴ３）中、Ｒ6及びＲ7は、各々独立して、炭素原子数６以上１４以下のアリール基；炭素原子数１以上６以下のアルキル基を少なくとも１つ有する炭素原子数６以上１４以下のアリール基；フェニルカルボニル基を有する炭素原子数６以上１４以下のアリール基；炭素原子数７以上２０以下のアラルキル基；炭素原子数１以上６以下のアルコキシ基を有してもよい炭素原子数１以上８以下のアルキル基；及び炭素原子数３以上１０以下のシクロアルキル基からなる群より選択される基を表す。選択される基は、１つ以上のハロゲン原子で置換されてもよい。
【０１１７】
一般式（ＥＴ１）、（ＥＴ２）、（ＥＴ４）及び（ＥＴ５）中のＲ1、Ｒ2、Ｒ3、Ｒ4、Ｒ5、Ｒ8、Ｒ9、Ｒ10、Ｒ11、Ｒ12、Ｒ13及びＲ14で表されるハロゲン原子（ハロゲン基）は、塩素原子（クロロ基）であることが好ましい。
【０１１８】
一般式（ＥＴ１）、（ＥＴ２）、（ＥＴ４）及び（ＥＴ５）中のＲ1、Ｒ2、Ｒ3、Ｒ4、Ｒ5、Ｒ8、Ｒ9、Ｒ10、Ｒ11、Ｒ12、Ｒ13及びＲ14で表される炭素原子数１以上６以下のアルキル基としては、炭素原子数１以上５以下のアルキル基が好ましく、メチル基、ｔｅｒｔ−ブチル基又は１，１−ジメチルプロピル基がより好ましい。炭素原子数１以上６以下のアルキル基は置換基を有してもよい。置換基としては、例えば、ハロゲン原子、ヒドロキシル基、炭素原子数１以上６以下のアルコキシ基、置換基を更に有してもよい炭素原子数６以上１４以下のアリール基又はシアノ基が挙げられる。炭素原子数１以上６以下のアルキル基が有する置換基としては、炭素原子数６以上１４以下のアリール基が好ましく、フェニル基がより好ましい。置換基の数は、特に限定されないが、３個以下であることが好ましい。置換基としての炭素原子数６以上１４以下のアリール基が更に有する置換基としては、例えば、ハロゲン原子、ヒドロキシル基、炭素原子数１以上６以下のアルキル基、炭素原子数１以上６以下のアルコキシ基、ニトロ基、シアノ基、炭素原子数２以上７以下のアルカノイル基（炭素原子数１以上６以下のアルキル基を有するカルボニル基）、ベンゾイル基、フェノキシ基、炭素原子数２以上７以下のアルコキシカルボニル基（炭素原子数１以上６以下のアルコキシ基を有するカルボニル基）又はフェノキシカルボニル基が挙げられる。
【０１１９】
一般式（ＥＴ１）、（ＥＴ２）、（ＥＴ４）及び（ＥＴ５）中のＲ1、Ｒ2、Ｒ3、Ｒ4、Ｒ5、Ｒ8、Ｒ9、Ｒ10、Ｒ11、Ｒ12、Ｒ13及びＲ14で表される炭素原子数２以上６以下のアルケニル基は置換基を有してもよい。置換基としては、例えば、ハロゲン原子、ヒドロキシル基、炭素原子数１以上６以下のアルコキシ基、炭素原子数６以上１４以下のアリール基又はシアノ基が挙げられる。置換基の数は、特に限定されないが、３個以下であることが好ましい。
【０１２０】
一般式（ＥＴ１）、（ＥＴ２）、（ＥＴ４）及び（ＥＴ５）中のＲ1、Ｒ2、Ｒ3、Ｒ4、Ｒ5、Ｒ8、Ｒ9、Ｒ10、Ｒ11、Ｒ12、Ｒ13及びＲ14で表される炭素原子数１以上６以下のアルコキシ基は置換基を有してもよい。置換基としては、例えば、ハロゲン原子、ヒドロキシル基、炭素原子数１以上６以下のアルコキシ基、炭素原子数６以上１４以下のアリール基又はシアノ基が挙げられる。置換基の数は、特に限定されないが、３個以下であることが好ましい。
【０１２１】
一般式（ＥＴ１）、（ＥＴ２）、（ＥＴ４）及び（ＥＴ５）中のＲ1、Ｒ2、Ｒ3、Ｒ4、Ｒ5、Ｒ8、Ｒ9、Ｒ10、Ｒ11、Ｒ12、Ｒ13及びＲ14で表される炭素原子数６以上１４以下のアリール基としては、フェニル基が好ましい。炭素原子数６以上１４以下のアリール基は置換基を有してもよい。置換基としては、例えば、ハロゲン原子、ヒドロキシル基、炭素原子数１以上６以下のアルキル基、炭素原子数１以上６以下のアルコキシ基、ニトロ基、シアノ基、炭素原子数２以上７以下のアルカノイル基（炭素原子数１以上６以下のアルキル基を有するカルボニル基）、ベンゾイル基、フェノキシ基、炭素原子数２以上７以下のアルコキシカルボニル基（炭素原子数１以上６以下のアルコキシ基を有するカルボニル基）、フェノキシカルボニル基、炭素原子数６以上１４以下のアリール基又はビフェニル基が挙げられる。炭素原子数６以上１４以下のアリール基としては、炭素原子数１以上６以下のアルキル基又はニトロ基が好ましく、メチル基、エチル基又はニトロ基がより好ましい。置換基の数は、特に限定されないが、３個以下であることが好ましい。
【０１２２】
一般式（ＥＴ１）中のＲ1及びＲ2は、各々独立して、炭素原子数１以上６以下のアルキル基を表すことが好ましい。Ｒ1及びＲ2は、炭素原子数１以上６以下のアルキル基のうちの同一の基を表してもよく、炭素原子数１以上６以下のアルキル基のうちの異なる基を表してもよい。Ｒ1及びＲ2の各々は、ｔｅｒｔ−ブチル基又は１，１−ジメチルプロピル基を表すことが好ましく、１，１−ジメチルプロピル基を表すことがより好ましい。
【０１２３】
一般式（ＥＴ２）中のＲ3、Ｒ4及びＲ5は、各々独立して、水素原子、炭素原子数６以上１４以下のアリール基を有してもよい炭素原子数１以上６以下のアルキル基、又はニトロ基を有してもよい炭素原子数６以上１４以下のアリール基を表すことが好ましい。Ｒ3、Ｒ4及びＲ5は、各々独立して、水素原子、炭素原子数６以上１４以下のアリール基を有してもよい炭素原子数１以上６以下のアルキル基、又は炭素原子数６以上１４以下のアリール基を表すことがより好ましい。Ｒ3は、炭素原子数６以上１４以下のアリール基を有する炭素原子数１以上６以下のアルキル基を表すことが好ましく、フェニル基を有する炭素原子数１以上６以下のアルキル基を表すことがより好ましく、フェニルメチル基を表すことが特に好ましい。Ｒ4は、炭素原子数６以上１４以下のアリール基を表すことが好ましく、フェニル基を表すことがより好ましい。Ｒ5は、水素原子を表すことが好ましい。一般式（ＥＴ２）中のＷは、−ＣＯ−Ｏ−を表すことが好ましい。
【０１２４】
化合物（ＥＴ３）は、条件（３−Ａ）又は（３−Ｂ）を満たすことが好ましく、条件（３−Ｂ）を満たすことがより好ましい。
【０１２５】
以下、条件（３−Ａ）について説明する。条件（３−Ａ）を満たす場合において、一般式（ＥＴ３）中のＲ6及びＲ7は、各々独立して、炭素原子数１以上６以下のアルキル基を少なくとも１つ有する炭素原子数６以上１４以下のアリール基を表す。
【０１２６】
化合物（ＥＴ３）が条件（３−Ａ）を満たす場合、Ｒ6及びＲ7が表わす炭素原子数６以上１４以下のアリール基としては、フェニル基が好ましい。Ｒ6及びＲ7が表わす炭素原子数６以上１４以下のアリール基は、炭素原子数１以上６以下のアルキル基を少なくとも１つ（好ましくは１つ又は２つ）有してもよい。炭素原子数６以上１４以下のアリール基が有する炭素原子数１以上６以下のアルキル基としては、炭素原子数１以上３以下のアルキル基が好ましく、メチル基又はエチル基がより好ましい。Ｒ6及びＲ7が表わす炭素原子数１以上６以下のアルキル基を少なくとも１つ有する炭素原子数６以上１４以下のアリール基の例は、２−エチル−６−メチルフェニル基である。
【０１２７】
以下、条件（３−Ｂ）について説明する。条件（３−Ｂ）を満たす場合において、一般式（ＥＴ３）中のＲ6及びＲ7は、各々独立して、炭素原子数６以上１４以下のアリール基；炭素原子数１以上６以下のアルキル基を少なくとも１つ有する炭素原子数６以上１４以下のアリール基；フェニルカルボニル基を有する炭素原子数６以上１４以下のアリール基；炭素原子数７以上２０以下のアラルキル基；炭素原子数１以上８以下のアルキル基；及び炭素原子数３以上１０以下のシクロアルキル基からなる群より選択される基を表す。このような群から選択される基は１つ以上のハロゲン原子で置換されてもよい。Ｒ6及びＲ7のうち少なくとも一方が１つ以上のハロゲン原子を有する。つまり、条件（３−Ｂ）を満たす化合物（ＥＴ３）はハロゲン原子を必須で有する。
【０１２８】
化合物（ＥＴ３）が条件（３−Ｂ）を満たす場合、一般式（ＥＴ３）中、Ｒ6及びＲ7が表す炭素原子数６以上１４以下のアリール基としては、フェニル基が好ましい。炭素原子数６以上１４以下のアリール基は、置換基を有してもよい。このような置換基としては、例えば、ハロゲン原子、炭素原子数１以上６以下のアルキル基（好ましくは炭素原子数１以上３以下のアルキル基）又はフェニルカルボニル基が挙げられる。このような置換基としては、塩素原子、メチル基、エチル基又はフェニルカルボニル基が好ましい。置換基の数は、１以上３以下の整数であることが好ましい。炭素原子数６以上１４以下のアリール基がフェニル基である場合、フェニル基における置換基の位置は、例えば、フェニル基が窒素原子と結合する位置に対して、オルト位（ｏ位）、メタ位（ｍ位）、パラ位（ｐ位）又はこれらの少なくとも２つが挙げられる。置換基を有する炭素原子数６以上１４以下のアリール基の一例は、１つ以上（好ましくは１つ以上３つ以下）のハロゲン原子で置換されてもよく、炭素原子数１以上６以下のアルキル基を少なくとも１つ有してもよい炭素原子数６以上１４以下のアリール基である。１つ以上のハロゲン原子で置換されてもよく、炭素原子数１以上６以下のアルキル基を少なくとも１つ有してもよい炭素原子数６以上１４以下のアリール基の好適な例は、２，６−ジクロロフェニル基、２，４，６−トリクロロフェニル基又は２−エチル−６−メチルフェニル基である。置換基を有する炭素原子数６以上１４以下のアリール基の別の例は、１つ以上（好ましくは１つ以上３つ以下）のハロゲン原子で置換されてもよく、フェニルカルボニル基を有してもよい炭素原子数６以上１４以下のアリール基である。１つ以上のハロゲン原子で置換されてもよく、フェニルカルボニル基を有してもよい炭素原子数６以上１４以下のアリール基の好適な例は、４−クロロ−２−フェニルカルボニルフェニル基である。
【０１２９】
化合物（ＥＴ３）が条件（３−Ｂ）を満たす場合、一般式（ＥＴ３）中、Ｒ6及びＲ7が表す炭素原子数７以上２０以下のアラルキル基としては、炭素原子数７以上９以下のアラルキル基が好ましく、１−フェニルエチル基がより好ましい。炭素原子数７以上２０以下のアラルキル基は、フェニルカルボニル基を有してもよい。炭素原子数７以上２０以下のアラルキル基は、１つ以上のハロゲン原子で置換されてもよい。ハロゲン原子を有する炭素原子数７以上２０以下のアラルキル基としては、例えば、１−（２，４−ジクロロフェニル）エチル基が挙げられる。
【０１３０】
条件（３−Ｂ）を満たす化合物（ＥＴ３）としては、一般式（ＥＴ３）中のＲ6及びＲ7が以下のとおりである化合物が好ましい。Ｒ6及びＲ7は、各々独立して、炭素原子数６以上１４以下のアリール基；炭素原子数１以上６以下のアルキル基を少なくとも１つ有する炭素原子数６以上１４以下のアリール基；フェニルカルボニル基を有する炭素原子数６以上１４以下のアリール基；及び炭素原子数７以上２０以下のアラルキル基からなる群より選択される基を表す。選択される基は１つ以上のハロゲン原子で置換されてもよい。Ｒ6及びＲ7のうち少なくとも一方が１つ以上のハロゲン原子を有する。つまり、条件（３−Ｂ）を満たす化合物（ＥＴ３）の好適な例はハロゲン原子を必須で有する。
【０１３１】
なお、条件（３−Ｂ）を満たす化合物（ＥＴ３）は、実施例に記載の方法又はその代替法によって製造することができる。
【０１３２】
一般式（ＥＴ４）中のＲ8、Ｒ9、Ｒ10及びＲ11は、各々独立して、炭素原子数１以上６以下のアルキル基を表すことが好ましく、メチル基、ｔｅｒｔ−ブチル基を表すことがより好ましい。
【０１３３】
一般式（ＥＴ５）中のＲ12及びＲ13は、各々独立して、炭素原子数１以上６以下のアルキル基を表すことが好ましく、イソプロピル基又はｔｅｒｔ−ブチル基を表すことがより好ましく、ｔｅｒｔ−ブチル基を表すことが特に好ましい。一般式（ＥＴ５）中のＲ14は、ハロゲン原子を表すことが好ましく、塩素原子（クロロ基）を表すことがより好ましい。
【０１３４】
化合物（ＥＴ１）の好適な例は、化学式（ＥＴ１−１）で表される化合物である。化合物（ＥＴ２）の好適な例は、化学式（ＥＴ２−１）で表される化合物である。条件（３−Ａ）を満たす化合物（ＥＴ３）の好適な例は、化学式（ＥＴ３−Ａ１）で表される化合物である。条件（３−Ｂ）を満たす化合物（ＥＴ３）の好適な例は、化学式（ＥＴ３−Ｂ１）、（ＥＴ３−Ｂ２）又は（ＥＴ３−Ｂ３）で表される化合物である。化合物（ＥＴ４）の好適な例は、化学式（ＥＴ４−１）で表される化合物である。化合物（ＥＴ５）の好適な例は、化学式（ＥＴ５−１）で表される化合物である。以下、化学式（ＥＴ１−１）、（ＥＴ２−１）、（ＥＴ３−Ａ１）、（ＥＴ３−Ｂ１）、（ＥＴ３−Ｂ２）、（ＥＴ３−Ｂ３）、（ＥＴ４−１）及び（ＥＴ５−１）で表される化合物を、各々、化合物（ＥＴ１−１）、（ＥＴ２−１）、（ＥＴ３−Ａ１）、（ＥＴ３−Ｂ１）、（ＥＴ３−Ｂ２）、（ＥＴ３−Ｂ３）、（ＥＴ４−１）及び（ＥＴ５−１）と記載することがある。
【０１３５】
【化２４】
2018054744.tif 000025
【０１３６】
【化２５】
2018054744.tif 000026
【０１３７】
【化２６】
2018054744.tif 000027
【０１３８】
【化２７】
2018054744.tif 000028
【０１３９】
【化２８】
2018054744.tif 000029
【０１４０】
【化２９】
2018054744.tif 000030
【０１４１】
【化３０】
2018054744.tif 000031
【０１４２】
【化３１】
2018054744.tif 000032
【０１４３】
電子輸送剤は、化合物（ＥＴ１）、（ＥＴ２）、（ＥＴ３）、（ＥＴ４）及び（ＥＴ５）のうちの２種以上であることが好ましく、２種であることがより好ましい。感光層が電子輸送剤としての化合物（ＥＴ１）、（ＥＴ２）、（ＥＴ３）、（ＥＴ４）及び（ＥＴ５）のうちの２種以上を含むことで、感光層を形成するための溶剤に対する電子輸送剤の溶解性を向上させることができる。これにより、感光層を形成するための溶剤に多くの電子輸送剤を溶解させることができ、感光層中の電子輸送剤の含有量を多くすることができる。その結果、感光体の電位安定性を向上させることができ、露光メモリーの発生を抑制することができる。なお、化合物（ＥＴ１）、（ＥＴ２）、（ＥＴ３）、（ＥＴ４）及び（ＥＴ５）から２種を選択する場合、一の一般式（例えば、一般式（ＥＴ１）〜（ＥＴ５）の何れか）で表される異なる種類の化合物を２種選択してもよい。化合物（ＥＴ１）、（ＥＴ２）、（ＥＴ３）、（ＥＴ４）及び（ＥＴ５）から２種を選択する場合、一の一般式（例えば、一般式（ＥＴ１）〜（ＥＴ５）の何れか）で表される化合物を１種選択し、他の一般式で表される化合物を１種選択してもよい。
【０１４４】
感光体の電位安定性及び耐クラック性を向上させ、露光メモリーの発生を抑制するためには、感光層は、電子輸送剤として、次に示す組み合わせの２種の化合物を含むことが好ましい。
化合物（ＥＴ１）及び化合物（ＥＴ２）；
化合物（ＥＴ１）及び条件（３−Ａ）を満たす化合物（ＥＴ３）；
化合物（ＥＴ１）及び化合物（ＥＴ４）；
化合物（ＥＴ１）及び化合物（ＥＴ５）；
化合物（ＥＴ４）及び化合物（ＥＴ５）；
化合物（ＥＴ２）及び化合物（ＥＴ５）；
条件（３−Ａ）を満たす化合物（ＥＴ３）及び化合物（ＥＴ５）；又は
条件（３−Ｂ）を満たす化合物（ＥＴ３）及び化合物（ＥＴ１）。
【０１４５】
感光体の電位安定性及び耐クラック性を向上させ、露光メモリーの発生を抑制するためには、感光層は、電子輸送剤として、次に示す組み合わせの２種の化合物を含むことがより好ましい。
化合物（ＥＴ１）及び化合物（ＥＴ４）；
化合物（ＥＴ１）及び化合物（ＥＴ５）；
化合物（ＥＴ４）及び化合物（ＥＴ５）；又は
条件（３−Ｂ）を満たす化合物（ＥＴ３）及び化合物（ＥＴ１）。
【０１４６】
感光体の電位安定性及び耐クラック性を向上させ、露光メモリーの発生を抑制するためには、感光層は、電子輸送剤として、次に示す組み合わせの２種の化合物を含むことが更に好ましい。
条件（３−Ｂ）を満たす化合物（ＥＴ３）及び化合物（ＥＴ１）。
【０１４７】
感光体の電位安定性を向上させ且つ露光メモリーの発生を抑制しつつ、感光体の耐クラック性を特に向上させるためには、感光層は、次に示す組み合わせの１種の添加剤と２種の電子輸送剤とを含むことが好ましい。
添加剤が化合物（ＡＤＤ２）であり、２種の電子輸送剤が化合物（ＥＴ１）及び（ＥＴ４）である；
添加剤が化合物（ＡＤＤ５）であり、２種の電子輸送剤が化合物（ＥＴ１）及び（ＥＴ４）である；
添加剤が化合物（ＡＤＤ２）であり、２種の電子輸送剤が化合物（ＥＴ１）及び（ＥＴ５）である；
添加剤が化合物（ＡＤＤ２）であり、２種の電子輸送剤が化合物（ＥＴ４）及び（ＥＴ５）である；
添加剤が化合物（ＡＤＤ３）であり、２種の電子輸送剤が化合物（ＥＴ４）及び（ＥＴ５）である；
添加剤が化合物（ＡＤＤ５）であり、２種の電子輸送剤が化合物（ＥＴ４）及び（ＥＴ５）である；
添加剤が化合物（ＡＤＤ６）であり、２種の電子輸送剤が化合物（ＥＴ４）及び（ＥＴ５）である；或いは
添加剤が化合物（ＡＤＤ２）であり、２種の電子輸送剤が条件（３−Ｂ）を満たす化合物（ＥＴ３）及び化合物（ＥＴ１）である。
【０１４８】
感光体の耐クラック性及び電位安定性を特に向上させるためには、感光層は、次に示す組み合わせの１種の添加剤と２種の電子輸送剤とを含むことが好ましい。
添加剤が化合物（ＡＤＤ２）であり、２種の電子輸送剤が化合物（ＥＴ１）及び（ＥＴ４）である；
添加剤が化合物（ＡＤＤ２）であり、２種の電子輸送剤が化合物（ＥＴ１）及び（ＥＴ５）である；
添加剤が化合物（ＡＤＤ２）であり、２種の電子輸送剤が化合物（ＥＴ４）及び（ＥＴ５）である；或いは
添加剤が化合物（ＡＤＤ２）であり、２種の電子輸送剤が条件（３−Ｂ）を満たす化合物（ＥＴ３）及び化合物（ＥＴ１）である。
【０１４９】
感光体の電位安定性及び耐クラック性の向上、並びに形成画像における露光メモリーの発生の抑制をバランス良く達成するためには、感光層は、次に示す組み合わせの１種の添加剤と２種の電子輸送剤とを含むことが好ましい。
添加剤が化合物（ＡＤＤ２）であり、２種の電子輸送剤が条件（３−Ｂ）を満たす化合物（ＥＴ３）及び化合物（ＥＴ１）である。
【０１５０】
感光体の電位安定性及び耐クラック性の向上、並びに形成画像における露光メモリーの発生の抑制をバランス良く達成するためには、感光層は、次に示す組み合わせの１種の添加剤と２種の電子輸送剤とを含むことが好ましい。
添加剤が化合物（ＡＤＤ２−１）であり、２種の電子輸送剤が化合物（ＥＴ３−Ｂ１）及び化合物（ＥＴ１）である；
添加剤が化合物（ＡＤＤ２−１）であり、２種の電子輸送剤が化合物（ＥＴ３−Ｂ２）及び化合物（ＥＴ１）である；或いは
添加剤が化合物（ＡＤＤ２−１）であり、２種の電子輸送剤が化合物（ＥＴ３−Ｂ３）及び化合物（ＥＴ１）である。
【０１５１】
感光体の電位安定性及び耐クラック性を向上させ、露光メモリーの発生を抑制するための別の好適な例においては、感光層は、次に示す組み合わせの１種の添加剤と２種の電子輸送剤とを含む。
添加剤が化合物（ＡＤＤ１）であり、２種の電子輸送剤が化合物（ＥＴ１）及び（ＥＴ２）である；
添加剤が化合物（ＡＤＤ１）であり、２種の電子輸送剤が化合物（ＥＴ１）及び条件（３−Ａ）を満たす（ＥＴ３）である；
添加剤が化合物（ＡＤＤ１）であり、２種の電子輸送剤が化合物（ＥＴ１）及び（ＥＴ４）である；
添加剤が化合物（ＡＤＤ１）であり、２種の電子輸送剤が化合物（ＥＴ１）及び（ＥＴ５）である；
添加剤が化合物（ＡＤＤ１）であり、２種の電子輸送剤が化合物（ＥＴ２）及び（ＥＴ５）である；
添加剤が化合物（ＡＤＤ１）であり、２種の電子輸送剤が化合物（ＥＴ４）及び（ＥＴ５）である；或いは
添加剤が化合物（ＡＤＤ１）であり、２種の電子輸送剤が条件（３−Ａ）を満たす化合物（ＥＴ３）及び（ＥＴ５）である。
【０１５２】
１種の電子輸送剤の含有量は、感光層に含有されるバインダー樹脂１００質量部に対して、１０質量部以上３０質量部以下であることがより好ましい。電子輸送剤が２種以上含有される場合、２種以上の電子輸送剤の合計含有量は、感光層に含有されるバインダー樹脂１００質量部に対して、５５質量部以上７５質量部以下であることが好ましく、６０質量部以上７０質量部以下であることがより好ましい。
【０１５３】
感光層の質量（ＭL）に対する電子輸送剤の質量（ＭETM）の比率（ＭETM／ＭL）は、０．２４以上０．３０以下であることが好ましい。比率（ＭETM／ＭL）が０．２４以上０．３０以下であると、感光体の電位安定性を一層向上させることができる。
【０１５４】
（正孔輸送剤）
感光層は、例えば正孔輸送剤を含有する。正孔輸送剤としては、例えば、トリフェニルアミン誘導体、ジアミン誘導体（例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体又はジ（アミノフェニルエテニル）ベンゼン誘導体）、オキサジアゾール系化合物（例えば、２，５−ジ（４−メチルアミノフェニル）−１，３，４−オキサジアゾール）、スチリル系化合物（例えば、９−（４−ジエチルアミノスチリル）アントラセン）、カルバゾール系化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物又はトリアゾール系化合物が挙げられる。正孔輸送剤は、１種を単独で使用してもよく、２種以上を組み合わせて使用してもよい。
【０１５５】
正孔輸送剤の好適な例は、下記一般式（ＨＴ１）、（ＨＴ２）、（ＨＴ３）、（ＨＴ４）、（ＨＴ５）又は（ＨＴ６）で表される化合物である。以下、一般式（ＨＴ１）、（ＨＴ２）、（ＨＴ３）、（ＨＴ４）、（ＨＴ５）及び（ＨＴ６）で表される化合物を、各々、化合物（ＨＴ１）、（ＨＴ２）、（ＨＴ３）、（ＨＴ４）、（ＨＴ５）及び（ＨＴ６）と記載することがある。感光層は、正孔輸送剤として、化合物（ＨＴ５）を含むことが好ましい。
【０１５６】
以下、化合物（ＨＴ１）について説明する。
【０１５７】
【化３２】
2018054744.tif 000033
【０１５８】
一般式（ＨＴ１）中、Ｒ20〜Ｒ25は、各々独立して、炭素原子数１以上６以下のアルキル基、炭素原子数１以上６以下のアルコキシ基又は炭素原子数６以上１４以下のアリール基を表す。Ｒ20〜Ｒ25は、各々、炭素原子数１以上６以下のアルキル基を表すことが好ましく、炭素原子数１以上３以下のアルキル基を表すことがより好ましく、メチル基又はエチル基を表すことが特に好ましい。
【０１５９】
一般式（ＨＴ１）中、ａ１、ａ２、ａ３及びａ４は、各々独立して、０以上５以下の整数を表す。ａ１が２以上５以下の整数を表す場合、同一のフェニル基に結合する複数のＲ20は、互いに同一でも異なっていてもよい。ａ２が２以上５以下の整数を表す場合、同一のフェニル基に結合する複数のＲ21は、互いに同一でも異なっていてもよい。ａ３が２以上５以下の整数を表す場合、同一のフェニル基に結合する複数のＲ22は、互いに同一でも異なっていてもよい。ａ４が２以上５以下の整数を表す場合、同一のフェニル基に結合する複数のＲ23は、互いに同一でも異なっていてもよい。ａ１及びａ２は、各々、０を表すことが好ましい。ａ３及びａ４は、各々独立して、１以上５以下の整数を表すことが好ましく、２を表すことがより好ましい。
【０１６０】
Ｒ20〜Ｒ23の結合位置は特に限定されない。Ｒ20〜Ｒ23は、各々、フェニル基のオルト位、メタ位及びパラ位の何れに結合（位置）してもよい。Ｒ22及びＲ23は、各々、フェニル基のオルト位に結合することが好ましい。
【０１６１】
一般式（ＨＴ１）中、ａ５及びａ６は、各々独立して、０以上４以下の整数を表す。ａ５が２以上４以下の整数を表す場合、同一のフェニレン基に結合する複数のＲ24は、互いに同一でも異なっていてもよい。ａ６が２以上４以下の整数を表す場合、同一のフェニレン基に結合する複数のＲ25は、互いに同一でも異なっていてもよい。ａ５及びａ６は、各々、０を表すことが好ましい。
【０１６２】
Ｒ24及びＲ25の結合位置は特に限定されない。Ｒ24及びＲ25は、各々、フェニレン基が結合する窒素原子に対して、オルト位及びメタ位の何れに結合（位置）してもよい。
【０１６３】
化合物（ＨＴ１）の好適な例は、下記化学式（ＨＴ１−１）で表される化合物（以下、化合物（ＨＴ１−１）と記載することがある）である。
【０１６４】
【化３３】
2018054744.tif 000034
【０１６５】
以下、化合物（ＨＴ２）について説明する。
【０１６６】
【化３４】
2018054744.tif 000035
【０１６７】
一般式（ＨＴ２）中、Ｒ26〜Ｒ31は、各々独立して、炭素原子数１以上６以下のアルキル基、炭素原子数１以上６以下のアルコキシ基、炭素原子数６以上１４以下のアリール基、又は置換基を有してもよい炭素原子数２以上６以下のアルケニル基を表す。炭素原子数２以上６以下のアルケニル基が置換基を有する場合、置換基としては、炭素原子数１以上６以下のアルキル基又は炭素原子数６以上１４以下のアリール基が好ましく、フェニル基がより好ましい。炭素原子数２以上６以下のアルケニル基が有する置換基の数は、特に限定されないが、３以下であることが好ましく、２であることがより好ましい。
【０１６８】
一般式（ＨＴ２）中、ｂ１、ｂ２、ｂ３及びｂ４は、各々独立して、０以上５以下の整数を表す。ｂ１が２以上５以下の整数を表す場合、同一のフェニル基に結合する複数のＲ26は、互いに同一でも異なっていてもよい。ｂ２が２以上５以下の整数を表す場合、同一のフェニル基に結合する複数のＲ27は、互いに同一でも異なっていてもよい。ｂ３が２以上５以下の整数を表す場合、同一のフェニル基に結合する複数のＲ28は、互いに同一でも異なっていてもよい。ｂ４が２以上５以下の整数を表す場合、同一のフェニル基に結合する複数のＲ29は、互いに同一でも異なっていてもよい。ｂ１及びｂ２の一方は２を表し、他方は０又は１を表すことが好ましい。ｂ３及びｂ４の一方は２を表し、他方は０又は１を表すことが好ましい。
【０１６９】
Ｒ26〜Ｒ29の結合位置は特に限定されない。Ｒ26〜Ｒ29は、各々、フェニル基のオルト位、メタ位及びパラ位の何れに結合（位置）してもよい。Ｒ26〜Ｒ29は、各々、フェニル基のオルト位又はパラ位に結合することが好ましい。
【０１７０】
一般式（ＨＴ２）中、ｂ５及びｂ６は、各々独立して、０以上４以下の整数を表す。ｂ５が２以上４以下の整数を表す場合、同一のフェニレン基に結合する複数のＲ30は、互いに同一でも異なっていてもよい。ｂ６が２以上４以下の整数を表す場合、同一のフェニレン基に結合する複数のＲ31は、互いに同一でも異なっていてもよい。ｂ５及びｂ６は、各々、０を表すことが好ましい。
【０１７１】
Ｒ30及びＲ31の結合位置は特に限定されない。Ｒ30及びＲ31は、各々、フェニレン基が結合する窒素原子に対して、オルト位及びメタ位の何れに結合（位置）してもよい。
【０１７２】
ｂ１が２を表しｂ２が０又は１を表す場合、２個のＲ26は、各々独立して炭素原子数１以上６以下のアルキル基を表すことが好ましく、メチル基及びエチル基、又は２個のメチル基を表すことがより好ましい。ｂ１が２を表しｂ２が０又は１を表す場合、Ｒ27は、置換基を有してもよい炭素原子数２以上６以下のアルケニル基又は炭素原子数１以上６以下のアルキル基を表すことが好ましく、２個の炭素原子数６以上１４以下のアリール基を有する炭素原子数２以上６以下のアルケニル基又は炭素原子数１以上３以下のアルキル基を表すことがより好ましく、２，２−ジフェニルエテニル基又はメチル基を表すことが更に好ましく、メチル基を表すことが特に好ましい。ｂ１が２を表しｂ２が０又は１を表す場合、２個のＲ26はフェニル基の２個のオルト位に結合すること又はフェニル基のオルト位又はパラ位に結合することが好ましく、フェニル基のオルト位又はパラ位に結合することがより好ましい。この場合、Ｒ27はフェニル基のパラ位に結合することが好ましい。
【０１７３】
ｂ２が２を表しｂ１が０又は１を表す場合、２個のＲ27は、各々独立して炭素原子数１以上６以下のアルキル基を表すことが好ましく、メチル基及びエチル基、又は２個のメチル基を表すことがより好ましい。ｂ２が２を表しｂ１が０又は１を表す場合、Ｒ26は、置換基を有してもよい炭素原子数２以上６以下のアルケニル基又は炭素原子数１以上６以下のアルキル基を表すことが好ましく、２個の炭素原子数６以上１４以下のアリール基を有する炭素原子数２以上６以下のアルケニル基又は炭素原子数１以上３以下のアルキル基を表すことがより好ましく、２，２−ジフェニルエテニル基又はメチル基を表すことが特に好ましい。ｂ２が２を表しｂ１が０又は１を表す場合、２個のＲ27はフェニル基の２個のオルト位に結合すること又はフェニル基のオルト位及びパラ位に結合することが好ましく、フェニル基のオルト位及びパラ位に結合することがより好ましい。この場合、Ｒ26はフェニル基のパラ位に結合することが好ましい。
【０１７４】
ｂ３が２を表しｂ４が０又は１を表す場合、２個のＲ28は、各々独立して炭素原子数１以上６以下のアルキル基を表すことが好ましく、メチル基及びエチル基を表すことがより好ましい。ｂ３が２を表しｂ４が０又は１を表す場合、Ｒ29は、置換基を有してもよい炭素原子数２以上６以下のアルケニル基又は炭素原子数１以上６以下のアルキル基を表すことが好ましく、２個の炭素原子数６以上１４以下のアリール基を有する炭素原子数２以上６以下のアルケニル基又は炭素原子数１以上３以下のアルキル基を表すことがより好ましく、２，２−ジフェニルエテニル基又はメチル基を表すことが更に好ましく、メチル基を表すことが特に好ましい。ｂ３が２を表しｂ４が０又は１を表す場合、２個のＲ28はフェニル基の２個のオルト位に結合すること又はフェニル基のオルト位及びパラ位に結合することが好ましく、フェニル基のオルト位及びパラ位に結合することがより好ましい。この場合、Ｒ29はフェニル基のパラ位に結合することが好ましい。
【０１７５】
ｂ４が２を表しｂ３が０又は１を表す場合、２個のＲ29は、各々独立して炭素原子数１以上６以下のアルキル基を表すことが好ましく、メチル基及びエチル基を表すことがより好ましい。ｂ３が２を表しｂ４が０又は１を表す場合、Ｒ28は、置換基を有してもよい炭素原子数２以上６以下のアルケニル基又は炭素原子数１以上６以下のアルキル基を表すことが好ましく、２個の炭素原子数６以上１４以下のアリール基を有する炭素原子数２以上６以下のアルケニル基又は炭素原子数１以上６以下のアルキル基を表すことがより好ましく、２，２−ジフェニルエテニル基又はメチル基を表すことが更に好ましく、メチル基を表すことが特に好ましい。ｂ４が２を表しｂ３が０又は１を表す場合、２個のＲ29はフェニル基の２個のオルト位に結合すること又はフェニル基のオルト位及びパラ位に結合することが好ましく、フェニル基のオルト位及びパラ位に結合することがより好ましい。この場合、Ｒ28はフェニル基のパラ位に結合することが好ましい。
【０１７６】
化合物（ＨＴ２）の好適な例は、化学式（ＨＴ２−１）又は（ＨＴ２−２）で表される化合物である。以下、化学式（ＨＴ２−１）及び（ＨＴ２−２）で表される化合物を、化合物（ＨＴ２−１）及び（ＨＴ２−２）と記載することがある。
【０１７７】
【化３５】
2018054744.tif 000036
【０１７８】
【化３６】
2018054744.tif 000037
【０１７９】
以下、化合物（ＨＴ３）について説明する。
【０１８０】
【化３７】
2018054744.tif 000038
【０１８１】
一般式（ＨＴ３）中、Ｒ32〜Ｒ35は、各々独立して、炭素原子数１以上６以下のアルキル基、炭素原子数１以上６以下のアルコキシ基又は炭素原子数６以上１４以下のアリール基を表す。Ｒ32〜Ｒ34は、各々、炭素原子数１以上６以下のアルキル基を表すことが好ましく、炭素原子数１以上３以下のアルキル基を表すことがより好ましく、メチル基を表すことが特に好ましい。Ｒ35は、炭素原子数６以上１４以下のアリール基を表すことが好ましく、フェニル基を表すことがより好ましい。
【０１８２】
一般式（ＨＴ３）中、ｆ１、ｆ２及びｆ３は、各々独立して、０以上５以下の整数を表す。ｆ１が２以上５以下の整数を表す場合、同一のフェニル基に結合する複数のＲ32は、互いに同一でも異なっていてもよい。ｆ２が２以上５以下の整数を表す場合、同一のフェニル基に結合する複数のＲ33は、互いに同一でも異なっていてもよい。ｆ３が２以上５以下の整数を表す場合、同一のフェニル基に結合する複数のＲ34は、互いに同一でも異なっていてもよい。ｆ１は、０又は１を表すことが好ましく、１を表すことがより好ましい。ｆ２は１又は２を表すことが好ましく、１を表すことがより好ましい。ｆ３は、０又は１を表すことが好ましく、０を表すことがより好ましい。
【０１８３】
一般式（ＨＴ３）中、ｆ４は、０又は１を表す。
【０１８４】
Ｒ32〜Ｒ34の結合位置は特に限定されない。Ｒ32〜Ｒ34は、各々、フェニル基のオルト位、メタ位及びパラ位の何れに結合（位置）してもよい。Ｒ32は、フェニル基のパラ位に結合することが好ましい。Ｒ33は、フェニル基のパラ位に結合することが好ましい。Ｒ34は、フェニル基のパラ位に結合することが好ましい。
【０１８５】
ｆ２が２を表し、２個のＲ33がフェニル基の隣接した結合位置（例えば、オルト位とメタ位、又はメタ位とパラ位）に結合する場合、２個のＲ33が互いに結合して、環を形成してもよい。隣接した２個のＲ33が互いに結合して形成される環としては、例えば、炭素原子数５以上７以下のシクロアルカンが挙げられる。隣接した２個のＲ33が互いに結合して炭素原子数５以上７以下のシクロアルカンを形成する場合、この炭素原子数５以上７以下のシクロアルカンは、２個のＲ33が結合するフェニル基と縮合して二環縮合環基を形成する。この場合、炭素原子数５以上７以下のシクロアルカンとフェニル基との縮合部位は、二重結合を含んでいてもよい。隣接した２個のＲ33が互いに結合して、炭素原子数５以上７以下のシクロアルカンを形成することが好ましく、シクロヘキサンを形成することがより好ましい。
【０１８６】
化合物（ＨＴ３）の好適な例は、下記化学式（ＨＴ３−１）又は（ＨＴ３−２）で表される化合物である。以下、化学式（ＨＴ３−１）及び（ＨＴ３−２）で表される化合物を、各々、化合物（ＨＴ３−１）及び（ＨＴ３−２）と記載することがある。
【０１８７】
【化３８】
2018054744.tif 000039
【０１８８】
【化３９】
2018054744.tif 000040
【０１８９】
以下、化合物（ＨＴ４）について説明する。
【０１９０】
【化４０】
2018054744.tif 000041
【０１９１】
一般式（ＨＴ４）中、Ｒ36〜Ｒ38は、各々独立して、炭素原子数１以上６以下のアルキル基、炭素原子数１以上６以下のアルコキシ基又は炭素原子数６以上１４以下のアリール基を表す。Ｒ36〜Ｒ38としては、炭素原子数１以上６以下のアルキル基を表すことが好ましく、ｎ−ブチル基を表すことがより好ましい。
【０１９２】
一般式（ＨＴ４）中、ｄ１、ｄ２及びｄ３は、各々独立して、０以上５以下の整数を表す。ｄ１が２以上５以下の整数を表す場合、同一のフェニル基に結合する複数のＲ36は、互いに同一でも異なっていてもよい。ｄ２が２以上５以下の整数を表す場合、同一のフェニル基に結合する複数のＲ37は、互いに同一でも異なっていてもよい。ｄ３が２以上５以下の整数を表す場合、同一のフェニル基に結合する複数のＲ38は、互いに同一でも異なっていてもよい。ｄ１は１を表すことが好ましい。ｄ２及びｄ３は０を表すことが好ましい。
【０１９３】
Ｒ36〜Ｒ38の結合位置は特に限定されない。Ｒ36〜Ｒ38は、各々、フェニル基のオルト位、メタ位及びパラ位の何れに結合（位置）してもよい。Ｒ36は、フェニル基のパラ位に結合することが好ましい。
【０１９４】
化合物（ＨＴ４）の好適な例は、下記化学式（ＨＴ４−１）で表される化合物（以下、化合物（ＨＴ４−１）と記載することがある）である。
【０１９５】
【化４１】
2018054744.tif 000042
【０１９６】
以下、化合物（ＨＴ５）について説明する。
【０１９７】
【化４２】
2018054744.tif 000043
【０１９８】
一般式（ＨＴ５）中、Ｒ39〜Ｒ43は、各々独立して、炭素原子数１以上６以下のアルキル基、炭素原子数１以上６以下のアルコキシ基又は炭素原子数１以上６以下のアルキル基を有してもよい炭素原子数６以上１４以下のアリール基を表す。Ｒ39〜Ｒ41は、各々、炭素原子数１以上６以下のアルキル基を表すことが好ましく、炭素原子数１以上３以下のアルキル基を表すことがより好ましく、メチル基を表すことが特に好ましい。Ｒ42〜Ｒ43は、各々、炭素原子数１以上６以下のアルキル基を有してもよい炭素原子数６以上１４以下のアリール基を表すことが好ましく、炭素原子数１以上３以下のアルキル基を有してもよいフェニル基を表すことがより好ましく、メチルフェニル基を表すことが更に好ましく、ｐ−メチルフェニル基を表すことが特に好ましい。
【０１９９】
一般式（ＨＴ５）中、ｅ１、ｅ２及びｅ３は、各々独立して、０以上５以下の整数を表す。ｅ１が２以上５以下の整数を表す場合、同一のフェニル基に結合する複数のＲ39は、互いに同一でも異なっていてもよい。ｅ２が２以上５以下の整数を表す場合、同一のフェニル基に結合する複数のＲ40は、互いに同一でも異なっていてもよい。ｅ３が２以上５以下の整数を表す場合、同一のフェニル基に結合する複数のＲ41は、互いに同一でも異なっていてもよい。ｅ１、ｅ２及びｅ３は、各々、１を表すことが好ましい。
【０２００】
Ｒ39〜Ｒ41の結合位置は特に限定されない。Ｒ39〜Ｒ41は、各々、フェニル基のオルト位、メタ位及びパラ位の何れに結合（位置）してもよい。Ｒ39〜Ｒ41は、各々、フェニル基のパラ位に結合することが好ましい。
【０２０１】
化合物（ＨＴ５）の好適な例は、下記化学式（ＨＴ５−１）で表される化合物（以下、化合物（ＨＴ５−１）と記載することがある）である。
【０２０２】
【化４３】
2018054744.tif 000044
【０２０３】
以下、化合物（ＨＴ６）について説明する。
【０２０４】
【化４４】
2018054744.tif 000045
【０２０５】
一般式（ＨＴ６）中、Ｒ44〜Ｒ49は、各々独立して、炭素原子数１以上６以下のアルキル基、炭素原子数１以上６以下のアルコキシ基又は炭素原子数６以上１４以下のアリール基を表す。Ｒ44〜Ｒ49は、各々、炭素原子数１以上６以下のアルキル基を表すことが好ましく、炭素原子数１以上３以下のアルキル基を表すことがより好ましく、メチル基を表すことが特に好ましい。
【０２０６】
一般式（ＨＴ６）中、ｇ１、ｇ２、ｇ３及びｇ４は、各々独立して、０以上５以下の整数を表す。ｇ１が２以上５以下の整数を表す場合、同一のフェニル基に結合する複数のＲ44は、互いに同一でも異なっていてもよい。ｇ２が２以上５以下の整数を表す場合、同一のフェニル基に結合する複数のＲ45は、互いに同一でも異なっていてもよい。ｇ３が２以上５以下の整数を表す場合、同一のフェニル基に結合する複数のＲ46は、互いに同一でも異なっていてもよい。ｇ４が２以上５以下の整数を表す場合、同一のフェニル基に結合する複数のＲ47は、互いに同一でも異なっていてもよい。ｇ１及びｇ４は、各々、１を表すことが好ましい。ｇ２及びｇ３は、各々、０を表すことがより好ましい。
【０２０７】
Ｒ44〜Ｒ47の結合位置は特に限定されない。Ｒ44〜Ｒ47は、各々、フェニル基のオルト位、メタ位及びパラ位の何れに結合（位置）してもよい。Ｒ44及びＲ47は、各々、フェニル基のパラ位に結合することが好ましい。
【０２０８】
一般式（ＨＴ６）中、ｇ５及びｇ６は、各々独立して、０以上４以下の整数を表す。ｇ５が２以上４以下の整数を表す場合、同一のフェニレン基に結合する複数のＲ48は、互いに同一でも異なっていてもよい。ｇ６が２以上４以下の整数を表す場合、同一のフェニレン基に結合する複数のＲ49は、互いに同一でも異なっていてもよい。ｇ５及びｇ６は、各々、０を表すことが好ましい。
【０２０９】
Ｒ48及びＲ49の結合位置は特に限定されない。Ｒ48及びＲ49は、各々、フェニレン基が結合する窒素原子に対して、オルト位及びメタ位の何れに結合（位置）してもよい。
【０２１０】
化合物（ＨＴ６）の好適な例は、下記化学式（ＨＴ６−１）で表される化合物（以下、化合物（ＨＴ６−１）と記載することがある）である。
【０２１１】
【化４５】
2018054744.tif 000046
【０２１２】
感光層に含有される正孔輸送剤の含有量は、バインダー樹脂１００質量部に対して、１０質量部以上２００質量部以下であることが好ましく、４０質量部以上５５質量部以下であることがより好ましい。
【０２１３】
（電荷発生剤）
感光層は、電荷発生剤を含有する。電荷発生剤は、感光体用の電荷発生剤である限り、特に限定されない。電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム顔料、アンサンスロン系顔料、トリフェニルメタン系顔料、スレン系顔料、トルイジン系顔料、ピラゾリン系顔料又はキナクリドン系顔料が挙げられる。電荷発生剤は、１種を単独で用いてもよいし、２種以上を組み合わせて用いてもよい。
【０２１４】
フタロシアニン系顔料としては、例えば、無金属フタロシアニン又は金属フタロシアニンが挙げられる。金属フタロシアニンとしては、例えば、化学式（ＣＧ１）で表されるチタニルフタロシアニン、ヒドロキシガリウムフタロシアニン又はクロロガリウムフタロシアニンが挙げられる。フタロシアニン系顔料は、結晶であってもよく、非結晶であってもよい。フタロシアニン系顔料の結晶形状（例えば、α型、β型、Ｙ型、Ｖ型又はＩＩ型）については特に限定されず、種々の結晶形状を有するフタロシアニン系顔料が使用される。
【０２１５】
【化４６】
2018054744.tif 000047
【０２１６】
無金属フタロシアニンの結晶としては、例えば、無金属フタロシアニンのＸ型結晶が挙げられる。チタニルフタロシアニンの結晶としては、例えば、チタニルフタロシアニンのα型、β型又はＹ型結晶（以下、α型、β型又はＹ型チタニルフタロシアニンと記載することがある）が挙げられる。ヒドロキシガリウムフタロシアニンの結晶としては、ヒドロキシガリウムフタロシアニンのＶ型結晶が挙げられる。
【０２１７】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましく、Ｘ型無金属フタロシアニン又はＹ型チタニルフタロシアニンが更に好ましく、Ｙ型チタニルフタロシアニンが特に好ましい。また、Ｙ型チタニルフタロシアニンには、電荷発生効率が高く、感光層内に電荷が残留し難いという利点がある。
【０２１８】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。Ｙ型チタニルフタロシアニンは、ＣｕＫα特性Ｘ線回折スペクトルにおいて、２６．２°にピークを有しない。
【０２１９】
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。
【０２２０】
図２は、本実施形態に係る感光体において用いられるチタニルフタロシアニンのＣｕＫα特性Ｘ線回折スペクトルチャートの一例である。図２において、横軸はブラッグ角２θ（°）を示し、縦軸は強度（ｃｐｓ）を示す。図２のＣｕＫα特性Ｘ線回折スペクトルチャートから、測定されたチタニルフタロシアニンの結晶型がＹ型であることを推定できる。
【０２２１】
Ｙ型チタニルフタロシアニンは、示差走査熱量分析（ＤＳＣ）スペクトルにおける熱特性（詳しくは、次に示す熱特性（ａ）〜（ｃ））の違いによって３種類に分類される。
（ａ）ＤＳＣによる熱特性において、吸着水の気化に伴うピーク以外に５０℃以上２７０℃以下の範囲にピーク（例えば、１つのピーク）を有する。
（ｂ）ＤＳＣによる熱特性において、吸着水の気化に伴うピーク以外に５０℃以上４００℃以下の範囲にピークを有しない。
（ｃ）ＤＳＣによる熱特性において、吸着水の気化に伴うピーク以外に５０℃以上２７０℃未満の範囲にピークを有さず、２７０℃以上４００℃以下の範囲にピーク（例えば、１つのピーク）を有する。
【０２２２】
示差走査熱量分析スペクトルの測定方法の一例について説明する。サンプルパンにチタニルフタロシアニン結晶粉末の評価用試料を載せて、示差走査熱量計（例えば、株式会社リガク製「ＴＡＳ−２００型  ＤＳＣ８２３０Ｄ」）を用いて示差走査熱量分析スペクトルを測定する。測定範囲は、例えば４０℃以上４００℃以下であり、昇温速度は、例えば２０℃／分である。
【０２２３】
図３は、本実施形態に係る感光体において用いられるチタニルフタロシアニンの示差走査熱量分析スペクトルチャートの一例である。具体的には、図２のＣｕＫα特性Ｘ線回折スペクトルチャートで示されるチタニルフタロシアニンの示差走査熱量分析スペクトルチャートである。図３において、横軸は温度（℃）を示し、縦軸は熱流束（ｍｃａｌ／秒）を示す。図３の示差走査熱量分析スペクトルチャートでは、吸着水の気化に伴うピーク以外に５０℃以上２７０℃未満の範囲にピークが観察されず、２９６℃（２７０℃以上４００℃以下の範囲）に１つのピークが観察される。従って、測定されたチタニルフタロシアニン結晶が、主に熱特性（ｃ）を有するＹ型チタニルフタロシアニンであることを推定できる。
【０２２４】
熱特性（ｂ）及び（ｃ）を有するＹ型チタニルフタロシアニンは、結晶安定性に優れており、有機溶媒中で結晶転移を起こしにくく、感光層中に分散し易い。電位安定性及び耐クラック性を向上させ、露光メモリーを抑制するためには、熱特性（ｃ）を有するＹ型チタニルフタロシアニンが好ましい。
【０２２５】
短波長レーザー光源（例えば、３５０ｎｍ以上５５０ｎｍ以下の波長を有するレーザー光源）を用いた画像形成装置に適用される感光体には、電荷発生剤として、アンサンスロン系顔料が好適に用いられる。
【０２２６】
電荷発生剤の含有量は、感光層に含有されるバインダー樹脂１００質量部に対して、０．１質量部以上５０質量部以下であることが好ましく、０．５質量部以上３０質量部以下であることがより好ましく、１質量部以上５質量部以下であることが特に好ましい。
【０２２７】
（バインダー樹脂）
感光層は、バインダー樹脂を含有してもよい。バインダー樹脂としては、例えば、熱可塑性樹脂、熱硬化性樹脂又は光硬化性樹脂が挙げられる。熱可塑性樹脂としては、例えば、ポリカーボネート樹脂、ポリアリレート樹脂、スチレン−ブタジエン共重合体、スチレン−アクリロニトリル共重合体、スチレン−マレイン酸共重合体、アクリル酸重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂又はポリエーテル樹脂が挙げられる。熱硬化性樹脂としては、例えば、シリコーン樹脂、エポキシ樹脂、フェノール樹脂、尿素樹脂又はメラミン樹脂が挙げられる。光硬化性樹脂としては、例えば、エポキシ化合物のアクリル酸付加物又はウレタン化合物のアクリル酸付加物が挙げられる。これらのバインダー樹脂は、１種を単独で使用してもよく、２種以上を組み合わせて使用してもよい。
【０２２８】
これらの樹脂の中では、加工性、機械的特性、光学的特性及び耐摩耗性のバランスに優れた感光層が得られることから、ポリカーボネート樹脂が好ましい。ポリカーボネート樹脂の例としては、ビスフェノールＺ型ポリカーボネート樹脂、ビスフェノールＺＣ型ポリカーボネート樹脂、ビスフェノールＣ型ポリカーボネート樹脂又はビスフェノールＡ型ポリカーボネート樹脂が挙げられる。ポリカーボネート樹脂としては、下記一般式（ＰＣ）で表される樹脂（以下、樹脂（ＰＣ）と記載することがある）が好ましい。
【０２２９】
【化４７】
2018054744.tif 000048
【０２３０】
一般式（ＰＣ）中、Ｒ50〜Ｒ55は、各々独立して、水素原子、炭素原子数１以上６以下のアルキル基又は炭素原子数６以上１４以下のアリール基を表す。但し、Ｒ52及びＲ53は、互いに結合して炭素原子数５以上７以下のシクロアルキリデン基を形成してもよい。ｘ＋ｙ＝１．００である。０．００＜ｘ≦１．００である。つまり、ｘは０．００より大きく１．００以下の数である。
【０２３１】
一般式（ＰＣ）中のＲ50〜Ｒ55が表す炭素原子数１以上６以下のアルキル基としては、炭素原子数１以上４以下のアルキル基が好ましく、メチル基がより好ましい。
【０２３２】
一般式（ＰＣ）中のＲ50〜Ｒ55が表す炭素原子数６以上１４以下のアリール基としては、フェニル基が好ましい。
【０２３３】
一般式（ＰＣ）中、Ｒ50、Ｒ51、Ｒ54及びＲ55は、各々、炭素原子数１以上６以下のアルキル基又は水素原子を表すことが好ましく、水素原子又はメチル基を表すことがより好ましい。Ｒ52及びＲ53は、互いに結合して炭素原子数５以上７以下のシクロアルキリデン基を表すことが好ましく、互いに結合してシクロヘキシリデン基を表すことがより好ましい。
【０２３４】
樹脂（ＰＣ）は、一般式（ＰＣ−ａ）で表される繰返し構造単位（以下、繰返し単位（ＰＣ−ａ）と記載することがある）と、一般式（ＰＣ−ｂ）で表される繰返し構造単位（以下、繰返し単位（ＰＣ−ｂ）と記載することがある）とを含む。なお、一般式（ＰＣ−ａ）中のＲ50〜Ｒ53は、各々一般式（ＰＣ）中のＲ50〜Ｒ53と同義である。一般式（ＰＣ−ｂ）中のＲ54及びＲ55は、各々一般式（ＰＣ）中のＲ54及びＲ55と同義である。
【０２３５】
【化４８】
2018054744.tif 000049
【０２３６】
【化４９】
2018054744.tif 000050
【０２３７】
一般式（ＰＣ）中、ｘは、樹脂（ＰＣ）における全繰返し単位の物質量（モル数）に対する、繰返し単位（ＰＣ−ａ）の物質量（モル数）の比率（モル分率）を表す。ｙは、樹脂（ＰＣ）における全繰返し単位の物質量（モル数）に対する、繰返し単位（ＰＣ−ｂ）の物質量（モル数）の比率（モル分率）を表す。
【０２３８】
樹脂（ＰＣ）は、繰返し単位（ＰＣ−ａ）と繰返し単位（ＰＣ−ｂ）とがランダムに共重合したランダム共重合体であってもよい。或いは、樹脂（ＰＣ）は、繰返し単位（ＰＣ−ａ）と繰返し単位（ＰＣ−ｂ）とが交互に共重合した交互共重合体であってもよい。或いは、樹脂（ＰＣ）は、１以上の繰返し単位（ＰＣ−ａ）と、１以上の繰返し単位（ＰＣ−ｂ）とが周期的に共重合した周期的共重合体であってもよい。或いは、樹脂（ＰＣ）は、複数の繰返し単位（ＰＣ−ａ）からなるブロックと、複数の繰返し単位（ＰＣ−ｂ）からなるブロックとが共重合したブロック共重合体であってもよい。
【０２３９】
樹脂（ＰＣ）は、末端基として下記一般式（ＰＣ−ｅ）又は（ＰＣ−ｆ）で表される基を有していてもよい。
【０２４０】
【化５０】
2018054744.tif 000051
【０２４１】
一般式（ＰＣ−ｅ）中、Ｒ56は、−ＣＯ−Ｏ−又は−Ｏ−を表す。但し、繰返し単位（ＰＣ−ａ）又は繰返し単位（ＰＣ−ｂ）のエーテル部位（−Ｏ−）と結合するとき、Ｒ56は−ＣＯ−Ｏ−を表す。繰返し単位（ＰＣ−ａ）又は繰返し単位（ＰＣ−ｂ）のエステル部位（−ＣＯ−Ｏ−）と結合するとき、Ｒ56は−Ｏ−を表す。Ｒ57及びＲ58は、各々独立して、ハロゲン原子を少なくとも１個（好ましくは、１個以上１２個以下）有してもよい炭素原子数１以上６以下のアルキレン基を表す。Ｒ57及びＲ58としては、ハロゲン原子を２個以上４個以下有する炭素原子数メチレン基又はエチレン（−ＣＨ2−ＣＨ2−）基が好ましい。Ｒ59は、ハロゲン原子を少なくとも１個（好ましくは、１個以上１３個以下）有してもよい炭素原子数１以上６以下のアルキル基を表す。Ｒ59としては、ハロゲン原子を１個以上９個以下有する炭素原子数１以上４以下のアルキル基が好ましく、ハロゲン原子を９個有する２−メチルプロピル基がより好ましい。
【０２４２】
【化５１】
2018054744.tif 000052
【０２４３】
一般式（ＰＣ−ｆ）中、Ｒ56は、−ＣＯ−Ｏ−又は−Ｏ−を表す。但し、繰返し単位（ＰＣ−ａ）又は繰返し単位（ＰＣ−ｂ）のエーテル部位（−Ｏ−）と結合するとき、Ｒ56は−ＣＯ−Ｏ−を表す。繰返し単位（ＰＣ−ａ）又は繰返し単位（ＰＣ−ｂ）のエステル部位（−ＣＯ−Ｏ−）と結合するとき、Ｒ56は−Ｏ−を表す。Ｒ60は、ハロゲン原子を少なくとも１個（好ましくは、１個以上１３個以下）有してもよい炭素原子数１以上６以下のアルキル基を表す。Ｒ60としては、炭素原子数１以上６以下のアルキル基が好ましく、炭素原子数１以上４以下のアルキル基がより好ましく、ｔｅｒｔ−ブチル基が特に好ましい。
【０２４４】
樹脂（ＰＣ）の具体例としては、下記一般式（ＰＣ−１）、一般式（ＰＣ−２）又は化学式（ＰＣ−３）で表されるポリカーボネート樹脂が挙げられる。以下、下記化学式（ＰＣ−１）、一般式（ＰＣ−２）及び化学式（ＰＣ−３）で表されるポリカーボネート樹脂を、各々、ポリカーボネート樹脂（ＰＣ−１）、（ＰＣ−２）及び（ＰＣ−３）と記載することがある。
【０２４５】
【化５２】
2018054744.tif 000053
【０２４６】
【化５３】
2018054744.tif 000054
【０２４７】
一般式（ＰＣ−２）中、ｘ２＋ｙ２＝１．００である。ｘ２は０．５６以上０．６２以下の数を表す。ｙ２は０．３８以上０．４４以下の数を表す。一般式（ＰＣ−２）中、ｘ２は、一般式（ＰＣ−２）で表されるポリカーボネート樹脂における繰返し単位の合計物質量（モル数）に対する、ｘ２が付された繰返し単位の物質量（モル数）の比率（モル分率）を表す。ｙ２は、一般式（ＰＣ−２）で表されるポリカーボネート樹脂における繰返し単位の合計物質量（モル数）に対する、ｙ２が付された繰返し単位の物質量（モル数）の比率（モル分率）を表す。
【０２４８】
【化５４】
2018054744.tif 000055
【０２４９】
化学式（ＰＣ−３）で表されるポリカーボネート樹脂は、一般式（ＰＣ）中のｙが０．００であり、ｘが１．００である樹脂である。化学式（ＰＣ−３）で表されるポリカーボネート樹脂は、繰り返し単位（ＰＣ−ａ）のみによって構成される。
【０２５０】
バインダー樹脂の製造方法は、樹脂（ＰＣ）を製造できれば、特に限定されない。樹脂（ＰＣ）の製造方法の一例として、ポリカーボネート樹脂の繰返し単位を構成するためのジオール化合物とホスゲンとを縮重合させる方法（いわゆる、ホスゲン法）が挙げられる。より具体的には、例えば、一般式（ＰＣ−ｃ）で表されるジオール化合物と、一般式（ＰＣ−ｄ）で表されるジオール化合物と、ホスゲンとを、縮重合させる方法が挙げられる。なお、一般式（ＰＣ−ｃ）中のＲ50〜Ｒ53は、各々一般式（ＰＣ）中のＲ50〜Ｒ53と同義である。一般式（ＰＣ−ｄ）中のＲ54及びＲ55は、各々一般式（ＰＣ）中のＲ54及びＲ55と同義である。樹脂（ＰＣ）の製造方法の別の例として、ジオール化合物とジフェニルカーボネートとをエステル交換反応させる方法も挙げられる。
【０２５１】
【化５５】
2018054744.tif 000056
【０２５２】
【化５６】
2018054744.tif 000057
【０２５３】
樹脂（ＰＣ）を製造するための反応において、所望の末端停止剤を添加することにより、樹脂（ＰＣ）に所望の末端基を導入することができる。末端基が下記一般式（ＰＣ−ｅ）である場合、末端停止剤として下記一般式（ＰＣ−ｇ）で表される化合物を添加する。一般式（ＰＣ−ｇ）中のＲ56〜Ｒ59は、各々一般式（ＰＣ−ｅ）中のＲ56〜Ｒ59と同義である。末端基が下記一般式（ＰＣ−ｆ）である場合、末端停止剤として下記一般式（ＰＣ−ｈ）で表される化合物を添加する。一般式（ＰＣ−ｈ）中のＲ56及びＲ60は、各々一般式（ＰＣ−ｆ）中のＲ56及びＲ60と同義である。
【０２５４】
【化５７】
2018054744.tif 000058
【０２５５】
【化５８】
2018054744.tif 000059
【０２５６】
感光層は、樹脂（ＰＣ）に加えて、樹脂（ＰＣ）以外のバインダー樹脂を更に含有してもよい。感光層に含有されるバインダー樹脂の質量に対する樹脂（ＰＣ）の含有量は、８０質量％以上であることが好ましく、９０質量％以上であることがより好ましく、１００質量％であることが特に好ましい。
【０２５７】
感光層の質量（ＭL）に対する、バインダー樹脂の質量（ＭRESIN）の比率（ＭRESIN／ＭL）は、０．５０未満であってもよい。比率（ＭRESIN／ＭL）が０．５０未満であると、感光層の質量に対するバインダー樹脂以外の材料の質量の比率が大きくなる。具体的には、感光層の質量に対する電荷発生剤、正孔輸送剤、電子輸送剤及び化合物（ＡＤＤ１）〜（ＡＤＤ６）の質量の比率が大きくなる。感光層の質量に対するバインダー樹脂以外の材料の質量の比率が大きくなると、バインダー樹脂にクラックが発生し易く、感光体の耐クラック性が低下する傾向がある。しかし、本実施形態の感光体においては、化合物（ＡＤＤ１）〜（ＡＤＤ６）の何れかが所定の含有量で感光層に含有されている。そのため、比率（ＭRESIN／ＭL）が０．５０未満であっても、感光体の耐クラック性を向上させることができる。比率（ＭRESIN／ＭL）は、０．４７以下であることがより好ましく、０．４０以上０．４７以下であることが更に好ましく、０．４０以上０．４５以下であることが一層好ましい。
【０２５８】
バインダー樹脂の粘度平均分子量は、２５，０００以上であることが好ましく、２５，０００以上５２，５００以下であることがより好ましい。バインダー樹脂の粘度平均分子量が２５，０００以上であると、感光体の耐摩耗性を向上させ易い。バインダー樹脂の粘度平均分子量が５２，５００以下であると、感光層の形成時にバインダー樹脂が溶剤に溶解し易くなり、感光層用塗布液の粘度が高くなり過ぎない。その結果、感光層を形成し易くなる。
【０２５９】
＜１−３．中間層＞
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇が抑えられると考えられる。
【０２６０】
無機粒子としては、例えば、金属（例えば、アルミニウム、鉄又は銅）、金属酸化物（例えば、酸化チタン、アルミナ、酸化ジルコニウム、酸化スズ又は酸化亜鉛）の粒子又は非金属酸化物（例えば、シリカ）の粒子が挙げられる。これらの無機粒子は、１種を単独で用いてもよいし、２種以上を併用してもよい。
【０２６１】
中間層用樹脂としては、中間層を形成する樹脂として用いることができる限り、特に限定されない。中間層は、各種の添加剤を含有してもよい。
【０２６２】
＜１−４．感光体の製造方法＞
感光体は、例えば、以下のように製造される。感光体は、感光層用塗布液を導電性基体上に塗布し、乾燥することによって製造される。感光層用塗布液は、電荷発生剤、電子輸送剤、正孔輸送剤、バインダー樹脂、添加剤である化合物（ＡＤＤ−１）、（ＡＤＤ−２）、（ＡＤＤ−３）、（ＡＤＤ−４）、（ＡＤＤ−５）又は（ＡＤＤ−６）、及び必要に応じて添加される成分（例えば、その他の添加剤）を、溶剤に溶解又は分散させることにより製造される。
【０２６３】
感光層用塗布液に含有される溶剤は、塗布液に含まれる各成分を溶解又は分散できる限り、特に限定されない。溶剤の例としては、アルコール類（例えば、メタノール、エタノール、イソプロパノール又はブタノール）、脂肪族炭化水素（例えば、ｎ−ヘキサン、オクタン又はシクロヘキサン）、芳香族炭化水素（例えば、ベンゼン、トルエン又はキシレン）、ハロゲン化炭化水素（例えば、ジクロロメタン、ジクロロエタン、四塩化炭素又はクロロベンゼン）、エーテル類（例えば、ジメチルエーテル、ジエチルエーテル、テトラヒドロフラン、エチレングリコールジメチルエーテル、ジエチレングリコールジメチルエーテル又はプロピレングリコールモノメチルエーテル）、ケトン類（例えば、アセトン、メチルエチルケトン又はシクロヘキサノン）、エステル類（例えば、酢酸エチル又は酢酸メチル）、ジメチルホルムアルデヒド、ジメチルホルムアミド又はジメチルスルホキシドが挙げられる。これらの溶剤は、１種単独で又は２種以上を組み合わせて用いられる。感光体の製造時の作業性を向上させるためには、溶剤として非ハロゲン溶剤（ハロゲン化炭化水素以外の溶剤）を用いることが好ましい。
【０２６４】
塗布液は、各成分を混合し、溶剤に分散することにより調製される。混合又は分散には、例えば、ビーズミル、ロールミル、ボールミル、アトライター、ペイントシェーカー又は超音波分散機を用いることができる。
【０２６５】
感光層用塗布液は、各成分の分散性を向上させるために、例えば、界面活性剤を含有してもよい。
【０２６６】
感光層用塗布液を塗布する方法としては、塗布液を導電性基体上に均一に塗布できる方法である限り、特に限定されない。塗布方法としては、例えば、ディップコート法、スプレーコート法、スピンコート法又はバーコート法が挙げられる。
【０２６７】
感光層用塗布液を乾燥する方法としては、塗布液中の溶剤を蒸発させ得る限り、特に限定されない。例えば、高温乾燥機又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０２６８】
なお、感光体の製造方法は、必要に応じて、中間層を形成する工程及び保護層を形成する工程の一方又は両方を更に含んでもよい。中間層を形成する工程及び保護層を形成する工程では、公知の方法が適宜選択される。
【０２６９】
＜２．画像形成装置＞
次に、図４を参照して、本実施形態に係る感光体３０を備える画像形成装置１００について説明する。図４は画像形成装置１００の構成の一例を示す図であり、この画像形成装置１００は本実施形態に係る感光体３０を備える。図４に示す画像形成装置１００は、直接転写方式を採用する。なお、中間転写方式を採用する画像形成装置１００については、図５を参照して後述する。
【０２７０】
画像形成装置１００は、電子写真方式の画像形成装置である限り、特に限定されない。画像形成装置１００は例えば、モノクロ画像形成装置であってもよいし、カラー画像形成装置であってもよい。画像形成装置１００がカラー画像形成装置である場合、画像形成装置１００は、例えばタンデム方式を採用する。以下、タンデム方式の画像形成装置１００を例に挙げて説明する。
【０２７１】
画像形成装置１００は、画像形成ユニット４０ａ、４０ｂ、４０ｃ及び４０ｄと、転写ベルト５０と、定着部５２とを備える。以下、区別する必要がない場合には、画像形成ユニット４０ａ、４０ｂ、４０ｃ及び４０ｄの各々を、画像形成ユニット４０と記載する。なお、画像形成装置１００がモノクロ画像形成装置である場合には、画像形成装置１００は、画像形成ユニット４０ａを備え、画像形成ユニット４０ｂ〜４０ｄは省略される。
【０２７２】
画像形成ユニット４０は、感光体３０と、帯電部４２と、露光部４４と、現像部４６と、転写部４８とを備える。画像形成ユニット４０の中央位置に、感光体３０が設けられる。感光体３０は、矢符方向（反時計回り）に回転可能に設けられる。感光体３０の周囲には、帯電部４２を基準として感光体３０の回転方向の上流側から順に、帯電部４２、露光部４４、現像部４６及び転写部４８が設けられる。なお、画像形成ユニット４０には、クリーニング部（不図示、例えばクリーニングブレード）及び除電部（不図示、例えば除電器）の一方又は両方が更に備えられてもよい。
【０２７３】
帯電部４２は、感光体３０の表面（例えば、周面）を正極性に帯電する。帯電部４２は、非接触方式又は接触方式である。非接触方式の帯電部４２の例は、コロトロン帯電器又はスコロトロン帯電器である。接触方式の帯電部４２の例は、帯電ローラー又は帯電ブラシである。
【０２７４】
露光部４４は、帯電された感光体３０の表面を露光する。これにより、感光体３０の表面に静電潜像が形成される。静電潜像は、画像形成装置１００に入力された画像データに基づいて形成される。
【０２７５】
露光部４４の光源の例は、蛍光灯、タングステンランプ、ハロゲンランプ、水銀灯、ナトリウム灯、発光ダイオード（ＬＥＤ）、半導体レーザー（ＬＤ）又はエレクトロルミネッセンス（ＥＬ）である。所望の波長域の光のみを照射するために、露光部４４は、シャープカットフィルター、バンドパスフィルター、近赤外カットフィルター、ダイクロイックフィルター、干渉フィルター又は色温度変換フィルターを更に備えてもよい。画像形成装置１００を小型化できることから、露光部４４の光源としては、発光ダイオードが好ましい。
【０２７６】
現像部４６は、感光体３０に形成された静電潜像にトナーを供給する。これにより、静電潜像がトナー像として現像される。感光体３０は、トナー像を担持する像担持体に相当する。トナーは、一成分現像剤として用いられてもよい。或いは、トナーと所望のキャリアとを混合して、トナーを二成分現像剤において用いてもよい。トナーが一成分現像剤として用いられる場合、現像部４６は、感光体３０に形成された静電潜像に、一成分現像剤であるトナーを供給する。トナーが二成分現像剤において用いられる場合、現像部４６は、感光体３０に形成された静電潜像に、二成分現像剤に含まれるトナーとキャリアとのうちのトナーを供給する。
【０２７７】
転写ベルト５０は、感光体３０と転写部４８との間に記録媒体Ｐを搬送する。転写ベルト５０は、無端状のベルトである。転写ベルト５０は、矢符方向（時計回り）に回転可能に設けられる。
【０２７８】
転写部４８は、現像部４６によって現像されたトナー像を、感光体３０から被転写体へ転写する。画像形成装置１００が直接転写方式を採用する場合、被転写体は記録媒体Ｐに相当する。画像形成装置１００が直接転写方式を採用する場合、感光体３０から記録媒体Ｐにトナー像が転写されるときに、感光体３０は記録媒体Ｐと接触している。転写部４８は、例えば転写ローラーである。
【０２７９】
画像形成ユニット４０ａ〜４０ｄの各々によって、転写ベルト５０上の記録媒体Ｐに、複数色（例えば、ブラック、シアン、マゼンタ及びイエローの４色）のトナー像が順に重ねられる。
【０２８０】
画像形成装置１００は、除電部を備えない設計とすることができる。つまり、画像形成装置１００は、除電部を備えない除電レス方式を採用することができる。画像形成装置１００が直接転写方式及び除電レス方式を採用する場合、感光体３０の表面（周面）において、転写部４８によって感光体３０から被転写体（記録媒体Ｐに相当）にトナー像が転写された領域は、除電されることなく帯電部４２によって再び帯電される。除電部を備えない除電レス方式の画像形成装置１００では、露光による感光体の表面電位の低下の影響が残り易く、電位安定性の低下及び露光メモリーの発生が引き起こされ易い。しかし、本実施形態の感光体３０によれば、既に述べたように電位安定性を向上させ、露光メモリーの発生を抑制することができる。そのため、画像形成装置１００が本実施形態の感光体３０を備えることにより、画像形成装置１００が除電部を備えない場合であっても、露光メモリーの発生を抑制することができる。
【０２８１】
定着部５２は、転写部４８によって記録媒体Ｐに転写された未定着のトナー像を、加熱及び／又は加圧する。定着部５２は、例えば、加熱ローラー及び／又は加圧ローラーである。トナー像を加熱及び／又は加圧することにより、記録媒体Ｐにトナー像が定着する。その結果、記録媒体Ｐに画像が形成される。
【０２８２】
なお、画像形成装置１００は、中間転写方式を採用することもできる。以下、図５を参照して、中間転写方式を採用する画像形成装置１００について説明する。図５は、画像形成装置１００の構成の別の例を示す図であり、この画像形成装置１００は本実施形態に係る感光体３０を備える。冗長を避けるために、図４に示す画像形成装置１００が備える構成と同じ構成には同じ符号を付し、説明を省略する。
【０２８３】
画像形成装置１００が中間転写方式を採用する場合、直接転写方式で説明した転写部４８は、一次転写部５４及び二次転写部５８に相当する。画像形成装置１００が中間転写方式を採用する場合、被転写体は、中間転写ベルト５６及び記録媒体Ｐに相当する。一次転写部５４は、一次転写バイアス（具体的には、トナーの帯電極性と逆極性を有するバイアス）を中間転写ベルト５６に印加する。中間転写ベルト５６は、無端状のベルトである。中間転写ベルト５６は、矢符（反時計回り）方向に回転する。一次転写バイアスが印加されると、感光体３０と一次転写部５４との間で、感光体３０から中間転写ベルト５６へ感光体３０の表面に形成されたトナー像が転写（一次転写）される。
【０２８４】
二次転写部５８は、二次転写バイアス（具体的には、トナー像と逆極性を有するバイアス）を記録媒体Ｐに印加する。その結果、中間転写ベルト５６上に一次転写されたトナー像は、二次転写部５８と中間転写ベルト５６との間で、中間転写ベルト５６から記録媒体Ｐに転写（二次転写）される。これにより、未定着のトナー像が記録媒体Ｐに転写される。
【０２８５】
画像形成装置１００が中間転写方式及び除電レス方式を採用する場合、感光体３０の表面（周面）において、一次転写部５４によって感光体３０から被転写体（中間転写ベルト５６に相当）にトナー像が転写された領域は、除電されることなく帯電部４２によって再び帯電される。
【０２８６】
以上、図４及び図５を参照して、本実施形態の感光体３０を備える画像形成装置１００について説明した。
【０２８７】
＜３．プロセスカートリッジ＞
次に、図４及び図５を引き続き参照して、本実施形態の感光体３０を備えるプロセスカートリッジについて説明する。プロセスカートリッジは、画像形成用のカートリッジである。プロセスカートリッジは、画像形成ユニット４０ａ〜４０ｄの各々に相当する。プロセスカートリッジは、感光体３０を備える。プロセスカートリッジは、感光体３０に加えて、帯電部４２、露光部４４、現像部４６及び転写部４８（又は一次転写部５４）からなる群より選択される少なくとも１つを備える。プロセスカートリッジには、クリーニング部（不図示）及び除電部（不図示）の一方又は両方が更に備えられてもよい。プロセスカートリッジには、除電レス方式が採用されていてもよい。プロセスカートリッジは、画像形成装置１００に対して着脱自在に設計される。そのため、プロセスカートリッジは取り扱いが容易であり、感光体３０の感度特性等が劣化した場合に、感光体３０を含めて容易かつ迅速に交換することができる。
【実施例】
【０２８８】
以下、実施例を用いて本発明を更に具体的に説明する。しかし、本発明は実施例の範囲に何ら限定されない。
【０２８９】
＜感光体の材料＞
感光体の感光層を形成するための材料として、以下の電荷発生剤、正孔輸送剤、電子輸送剤及びバインダー樹脂を準備した。
【０２９０】
（電荷発生剤）
電荷発生剤として、チタニルフタロシアニンを準備した。チタニルフタロシアニンは、実施形態で述べた化学式（ＣＧ１）で表される化合物であった。また、このチタニルフタロシアニンは、ＣｕＫα特性Ｘ線回折スペクトルにおいて、ブラッグ角（２θ±０．２°）の２７．２°に主ピークを有し、２６．２°にピークを有していなかった。このチタニルフタロシアニンは、ＤＳＣによる熱特性において、吸着水の気化に伴うピーク以外に５０℃以上２７０℃未満の範囲にピークを有さず、２７０℃以上４００℃以下の範囲に１つのピークを有していた。
【０２９１】
（正孔輸送剤）
正孔輸送剤として、実施形態で述べた化合物（ＨＴ５−１）を準備した。
【０２９２】
（バインダー樹脂）
バインダー樹脂として、実施形態で述べたポリカーボネート樹脂（ＰＣ−３）を準備した。ポリカーボネート樹脂（ＰＣ−３）の粘度平均分子量は、３００００であった。
【０２９３】
（添加剤）
添加剤として、実施形態で述べた化合物（ＡＤＤ１−１）、（ＡＤＤ２−１）、（ＡＤＤ３−１）、（ＡＤＤ４−１）、（ＡＤＤ５−１）及び（ＡＤＤ６−１）を準備した。
【０２９４】
（電子輸送剤）
電子輸送剤として、実施形態で述べた化合物（ＥＴ１−１）、（ＥＴ２−１）、（ＥＴ３−Ａ１）、（ＥＴ３−Ｂ１）、（ＥＴ３−Ｂ２）、（ＥＴ３−Ｂ３）、（ＥＴ４−１）及び（ＥＴ５−１）を準備した。電子輸送剤として、化合物（ＥＴ１−１）、（ＥＴ２−１）、（ＥＴ３−Ａ１）、（ＥＴ３−Ｂ１）、（ＥＴ３−Ｂ２）、（ＥＴ３−Ｂ３）、（ＥＴ４−１）及び（ＥＴ５−１）のうちの２種を選択して使用した。電子輸送剤を２種使用する場合は、２種の電子輸送剤の各々を、第一電子輸送剤及び第二電子輸送剤と記載する。
【０２９５】
なお、化合物（ＥＴ３−Ｂ１）、（ＥＴ３−Ｂ２）及び（ＥＴ３−Ｂ３）は、以下の方法で合成した。
【０２９６】
（化合物（ＥＴ３−Ｂ１）の製造）
反応式（ｒ−４）で表される反応（以下、反応（ｒ−４）と記載することがある）に従って化合物（ＥＴ３−Ｂ１）を製造した。
【０２９７】
【化５９】
2018054744.tif 000060
【０２９８】
反応（ｒ−４）では、化合物（Ｆ）（ナフタレン−１，４，５，８−テトラカルボン酸二無水物）２．６８ｇ（１０ミリモル）と、化学式（１Ｇ）で表される化合物４．６４ｇ（２０ミリモル）と、ピコリン５０ｍＬとをフラスコに投入し、ピコリン溶液を調製した。フラスコ内容物の温度を１００℃に昇温し、１００℃に維持して４時間フラスコ内容物を攪拌した。反応後、イオン交換水をフラスコに投入し、クロロホルムで抽出した。有機層の溶媒（ピコリン）を除去し、残渣を得た。得られた残渣を展開溶媒としてクロロホルムを用いて、シリカゲルカラムクロマトグラフィーにより精製した。これにより、化合物（ＥＴ３−Ｂ１）を得た。化合物（ＥＴ３−Ｂ１）の収量は４．１６ｇであり、反応（ｒ−４）における化合物（Ｆ）からの化合物（ＥＴ３−Ｂ１）の収率は６０モル％であった。
【０２９９】
（化合物（ＥＴ３−Ｂ３）の製造）
以下の点を変更した以外は、化合物（ＥＴ３−Ｂ１）の製造と同じ方法で、化合物（ＥＴ３−Ｂ３）を製造した。化合物（ＥＴ３−Ｂ３）の製造では、反応（ｒ−４）で使用した化合物（１Ｇ）（４．６４ｇ、２０ミリモル）を化合物（５Ｇ）（３．８０ｇ、２０ミリモル）に変更した。なお、化合物（５Ｇ）は、下記化学式（５Ｇ）で表される。その結果、化合物（ＥＴ３−Ｂ１）の代わりに、化合物（ＥＴ３−Ｂ３）を得た。化合物（ＥＴ３−Ｂ３）の収量は３．９８ｇであり、反応（ｒ−４）における化合物（Ｆ）からの化合物（ＥＴ３−Ｂ３）の収率は６５モル％であった。
【０３００】
【化６０】
2018054744.tif 000061
【０３０１】
（化合物（ＥＴ３−Ｂ２）の製造）
反応式（ｒ’−１）、（ｒ’−２）及び（ｒ’−３）で表される反応（以下、それぞれ反応（ｒ’−１）、反応（ｒ’−２）及び反応（ｒ’−３）と記載することがある）に従って化合物（ＥＴ３−Ｂ２）を製造した。
【０３０２】
【化６１】
2018054744.tif 000062
【０３０３】
反応（ｒ’−１）では、化合物（１Ａ）３．４２ｇ（１０ミリモル）と、化合物（２Ｅ）１．３５ｇ（１０ミリモル）と、Ｎ，Ｎ−ジイソプロピルエチルアミン１．３ｇ（１０ミリモル）と、ジオキサン５０ｍＬとをフラスコに投入し、ジオキサン溶液を調製した。フラスコ内容物の温度を１００℃に昇温し、１００℃に維持して２時間フラスコ内容物を攪拌した。反応後、ジオキサンを除去し、残渣を得た。展開溶媒として酢酸エチル／ヘキサン（体積比Ｖ／Ｖ＝１／２）を用いて、シリカゲルカラムクロマトグラフィーにより得られた残渣を精製した。これにより、化学式（２Ｃ’）で表される中間生成物（以下、化合物（２Ｃ’）と記載することがある）を得た。
【０３０４】
【化６２】
2018054744.tif 000063
【０３０５】
反応（ｒ’−２）では、化合物（２Ｃ’）と、トリフルオロ酢酸１５ｍＬとをフラスコに投入し、トリフルオロ酢酸溶液を調製した。化合物（２Ｃ’）は、反応（ｒ’−１）で得られた全量を反応（ｒ’−２）で使用した。フラスコ内容物の温度を８０℃に昇温し、８０℃に維持して２４時間フラスコ内容物を攪拌した。反応後、トリフルオロ酢酸を除去し、残渣を得た。展開溶媒として酢酸エチル／ヘキサン（体積比Ｖ／Ｖ＝１／４）を用いて、シリカゲルカラムクロマトグラフィーにより得られた残渣を精製した。これにより、化学式（２Ｄ’）で表される中間生成物（以下、化合物（２Ｄ’）と記載することがある）を得た。
【０３０６】
【化６３】
2018054744.tif 000064
【０３０７】
反応（ｒ’−３）では、化合物（２Ｄ’）と、化学式（２Ｂ）で表される化合物２．３２ｇ（１０ミリモル）と、ジイソプロピルエチルアミン１．３ｇ（１０ミリモル）と、ジオキサン５０ｍＬとをフラスコに投入し、ジオキサン溶液を調製した。フラスコ内容物の温度を１００℃に昇温し、１００℃に維持して２時間フラスコ内容物を攪拌した。反応後、ジオキサンを除去し、残渣を得た。展開溶媒として酢酸エチルを用いて、シリカゲルカラムクロマトグラフィーにより得られた残渣を精製した。これにより、化合物（ＥＴ３−Ｂ２）を得た。化合物（ＥＴ３−Ｂ２）の収量は２．６９ｇであり、反応（ｒ’−１）〜（ｒ’−３）における化合物（１Ａ）からの化合物（ＥＴ３−Ｂ２）の収率は４５モル％であった。
【０３０８】
次に、プロトン核磁気共鳴分光計（日本分光株式会社製、３００ＭＨｚ）を用いて、製造した化合物（ＥＴ３−Ｂ１）〜（ＥＴ３−Ｂ３）の1Ｈ−ＮＭＲスペクトルを測定した。溶媒としてＣＤＣｌ3を用いた。内部標準試料としてテトラメチルシラン（ＴＭＳ）を用いた。これらのうち代表例として、（ＥＴ３−Ｂ１）の化学シフト値を示す。1Ｈ−ＮＭＲスペクトルの化学シフト値により、（ＥＴ３−Ｂ１）が得られていることを確認した。化合物（ＥＴ３−Ｂ２）及び（ＥＴ３−Ｂ３）についても、1Ｈ−ＮＭＲスペクトルの化学シフト値から、化合物（ＥＴ３−Ｂ２）及び（ＥＴ３−Ｂ３）が得られていることを確認した。
化合物（ＥＴ３−Ｂ１）：1Ｈ−ＮＭＲ（３００ＭＨｚ，ＣＤＣｌ3）  δ＝８．７０（ｄ，  ４Ｈ），  ７．６２−７．７５（ｍ，  ８Ｈ），  ７．３６−７．５５（ｍ，  ８Ｈ）．
【０３０９】
＜感光体の製造＞
感光層を形成するための材料を用いて、感光体（Ａ−１）〜（Ａ−３３）及び（Ｂ−１）〜（Ｂ−１６）を製造した。
【０３１０】
（感光体（Ａ−１）の製造）
容器内に、電荷発生剤３質量部、正孔輸送剤５０質量部、第一電子輸送剤としての化合物（ＥＴ１−１）３０質量部、第二電子輸送剤としての化合物（ＥＴ４−１）３０質量部、添加剤としての化合物（ＡＤＤ１−１）１０質量部、バインダー樹脂１００質量部及びテトラヒドロフラン８００質量部を投入した。容器の内容物を、ボールミルを用いて５０時間混合して、溶剤に材料を分散させた。これにより、感光層用塗布液を得た。次に導電性基体（アルミニウム製のドラム状支持体）の上に、ディップコート法を用いて、調製した感光層用塗布液を塗布した。これにより、導電性基体上に塗布膜を形成した。塗布膜が形成された導電性基体を１００℃で６０分間乾燥させて、塗布膜からテトラヒドロフランを除去した。これにより、導電性基体上に、単層の感光層（膜厚２５μｍ）が形成された。その結果、感光体（Ａ−１）が得られた。
【０３１１】
（感光体（Ａ−２）〜（Ａ−３３）及び（Ｂ−１）〜（Ｂ−１６）の製造）
下記（１）〜（７）の点を変更した以外は、感光体（Ａ−１）の製造と同じ方法で、感光体（Ａ−２）〜（Ａ−３３）及び（Ｂ−１）〜（Ｂ−１６）の各々を製造した。
（１）感光体（Ａ−１）の製造では５０質量部の正孔輸送剤を添加したが、感光体（Ａ−２）〜（Ａ−３３）及び（Ｂ−１）〜（Ｂ−１６）の各々の製造では表１〜表５に示す量の正孔輸送剤を添加した。
（２）感光体（Ａ−１）の製造では第一電子輸送剤として化合物（ＥＴ１−１）を使用したが、感光体（Ａ−２）〜（Ａ−３３）及び（Ｂ−１）〜（Ｂ−１６）の各々の製造では表１〜表５に示す種類の第一電子輸送剤を使用した。
（３）感光体（Ａ−１）の製造では３０質量部の第一電子輸送剤を添加したが、感光体（Ａ−２）〜（Ａ−３３）及び（Ｂ−１）〜（Ｂ−１６）の各々の製造では表１〜表５に示す量の第一電子輸送剤を添加した。
（４）感光体（Ａ−１）の製造では第二電子輸送剤として化合物（ＥＴ４−１）を使用したが、感光体（Ａ−２）〜（Ａ−３３）及び（Ｂ−１）〜（Ｂ−１６）の各々の製造では表１〜表５に示す種類の第二電子輸送剤を使用した。なお、感光体（Ｂ−１）〜（Ｂ−９）の製造においては第二電子輸送剤を添加しなかった。
（５）感光体（Ａ−１）の製造では３０質量部の第二電子輸送剤を添加したが、感光体（Ａ−２）〜（Ａ−３３）及び（Ｂ−１）〜（Ｂ−１６）の各々の製造では表１〜表５に示す量の第二電子輸送剤を添加した。
（６）感光体（Ａ−１）の製造では添加剤として化合物（ＡＤＤ１−１）を使用したが、感光体（Ａ−２）〜（Ａ−３３）及び（Ｂ−１）〜（Ｂ−１６）の各々の製造では表１〜表５に示す種類の添加剤を使用した。なお、感光体（Ｂ−１）、（Ｂ−１０）及び（Ｂ−１１）の製造においては、添加剤を添加しなかった。
（７）感光体（Ａ−１）の製造では１０質量部の添加剤を添加したが、感光体（Ａ−２）〜（Ａ−３３）及び（Ｂ−１）〜（Ｂ−１６）の各々の製造では表１〜表５に示す量の添加剤を添加した。
【０３１２】
＜電位安定性の評価＞
感光体（Ａ−１）〜（Ａ−３３）及び（Ｂ−１）〜（Ｂ−１６）の各々に対して、電位安定性を評価した。電位安定性の評価は、温度１０℃且つ相対湿度１５％ＲＨの環境下で行った。感光体を、ドラム感度試験機（ジェンテック社製）を用いて、周速１２５ｒｐｍの条件にて、感光体の表面電位Ｖ0A（単位：＋Ｖ）が＋７５０Ｖになるように帯電させた。次いで、ハロゲンランプの光から単色光（光強度：０．３μＪ／ｃｍ2）を、バンドパスフィルターを用いて取り出し、取り出された単色光を感光体の表面に８０ミリ秒照射（露光）した。この帯電及び露光を１時間繰り返した。１時間繰り返した後、感光体の表面を再び帯電させ、感光体の表面電位を測定した。測定された表面電位を、帯電及び露光を１時間繰り返した後の帯電電位Ｖ0B（単位：＋Ｖ）とした。計算式「ΔＶ0＝Ｖ0A−Ｖ0B」から、ΔＶ0（単位：Ｖ）を算出した。得られたΔＶ0を表１〜表５に示す。ΔＶ0が小さい程、感光体の電位安定性が優れていることを示す。
【０３１３】
＜露光メモリー抑制の評価＞
感光体（Ａ−１）〜（Ａ−３３）及び（Ｂ−１）〜（Ｂ−１６）の各々に対して、露光メモリーの発生が抑制されているか否かを評価した。露光メモリーの発生が抑制されているか否かの評価は、温度２５℃且つ相対湿度４５％ＲＨの環境下で行った。
【０３１４】
まず、感光体を評価機に搭載した。評価機として、モノクロプリンター（京セラドキュメントソリューションズ株式会社製「ＦＳ−１３００Ｄ」）の改造機を用いた。改造機において改造した点は、除電器及びクリーニングブレードを取り外したことであった。つまり、この評価機は、除電レス方式及びクリーナーレス方式を採用していた。また、改造機において更に改造した点は、露光部の光源をＬＥＤに変更したことであった。帯電電位を＋７５０Ｖに設定した。露光時間を８０ミリ秒に設定した。用紙として、富士ゼロックス株式会社製「上質ＰＰＣ用紙」（Ａ４サイズ）を使用した。評価機に搭載した感光体の動作を安定させるために、印字率４％の画像を５０００枚の用紙に連続して印刷した。
【０３１５】
続いて、画像Ａ及び画像Ｂを含む評価用画像を１枚印刷した。画像Ａは、白色（画像濃度０％）の背景に、１個の黒色（画像濃度１００％）の円型パターンが現された画像であった。画像Ａは、感光体の１周目で形成される画像に相当していた。画像Ｂは、全面ハーフトーン（画像濃度１２．５％）の画像であった。画像Ｂは、感光体の２周目で形成される画像に相当していた。
【０３１６】
得られた画像Ｂを肉眼で観察し、画像Ａに由来する画像ゴーストの有無を確認した。なお、感光体に露光メモリーが発生すると、形成画像に画像ゴースト（特にポジゴースト）が発生する。画像ゴーストは、感光体の１周目で印刷された画像Ａの黒色の円型パターンに対応する領域が、感光体の２周目で印刷された全面ハーフトーンの画像Ｂにおいて黒く現れる画像不良である。画像ゴーストの確認結果に基づいて、下記の基準に従って、露光メモリーの発生が抑制されているか否かを評価した。評価結果を、表１〜表５に示す。
【０３１７】
（露光メモリー抑制の評価基準）
良好（○）：画像ゴーストが、確認されなかった。
不良（×）：画像ゴーストが、確認された。
【０３１８】
＜耐クラック性の評価：クラック発生個数の評価＞
感光体（Ａ−１）〜（Ａ−３３）及び（Ｂ−１）〜（Ｂ−１６）の各々に対して、耐クラック性を評価した。まず、感光体の表面の１０個の測定箇所に、疑似フケを付着させた。疑似フケは、人のフケを疑似的に再現した試作品であった。疑似フケを付着させた感光体を、温度２０℃及び相対湿度６０％ＲＨの遮光した環境下で、１０日間放置した。１０日間放置後、感光体の表面に付着させた疑似フケを拭き取った。次いで、光学顕微鏡を用いて、感光体の表面の１０個の測定箇所を倍率５０倍で観察した。感光体の表面の１０個の測定箇所に観察されるクラックの個数を数えた。観察されたクラックの個数を、表１〜表５に示す。なお、クラックの個数が少ない程、耐クラック性が良好であることを示す。
【０３１９】
＜耐クラック性の評価：画像評価＞
クラック発生個数の評価において感光体の表面に付着させた疑似フケを拭き取った感光体を使用して、画像評価を行った。画像評価は、温度２５℃且つ相対湿度４５％ＲＨの環境下で行った。画像評価で使用した評価機及び用紙は、露光メモリー抑制の評価に使用した評価機及び用紙と同じであった。クラック発生個数の評価において感光体の表面に付着させた疑似フケを拭き取った感光体を、評価機に搭載した。評価機を用いて、画像濃度１００％のソリッド画像を１枚の用紙に印刷した。印刷された画像を肉眼で観察し、画像不良の有無を確認した。なお、感光体の表面にクラックが発生すると、形成画像に白筋が発生する画像不良が発生する。画像不良の確認結果から、下記の基準に従って、画像評価を行った。評価結果を、表１〜表５に示す。
【０３２０】
（画像評価の評価基準）
○（良好）：画像不良が観察されなかった。
×（不良）：画像不良が観察された。
【０３２１】
表１〜表５中、部、ＨＴＭ、第一ＥＴＭ及び第二ＥＴＭは、各々、質量部、正孔輸送剤、第一電子輸送剤及び第二電子輸送剤を示す。
【０３２２】
表１〜表５中、「ＭETM／ＭHTM」は、正孔輸送剤の質量（量、単位：質量部）に対する、電子輸送剤の合計質量（合計量、単位：質量部）の比率を示す。ＭETM／ＭHTMは、下記計算式から算出した。ＭETM／ＭHTMが１．００よりも大きい場合、電子輸送剤の含有量が正孔輸送剤の含有量よりも多いことを示す。
ＭETM／ＭHTM＝（第一電子輸送剤の量＋第二電子輸送剤の量）／（正孔輸送剤の量）
【０３２３】
表１〜表５中、「ＭETM／ＭL」は、感光層の質量（量、単位：質量部）に対する、電子輸送剤の合計質量（合計量、単位：質量部）の比率を示す。ＭETM／ＭLは、下記計算式から算出した。
ＭETM／ＭL＝（第一電子輸送剤の量＋第二電子輸送剤の量）／（電荷発生剤の量＋バインダー樹脂の量＋正孔輸送剤の量＋第一電子輸送剤の量＋第二電子輸送剤の量＋添加剤の量）
【０３２４】
表１〜表５中、「ＭRESIN／ＭL」は、感光層の質量（量、単位：質量部）に対する、バインダー樹脂の質量（量、単位：質量部）の比率を示す。ＭRESIN／ＭLは、下記計算式から算出した。
ＭRESIN／ＭL＝（バインダー樹脂の量）／（電荷発生剤の量＋バインダー樹脂の量＋正孔輸送剤の量＋第一電子輸送剤の量＋第二電子輸送剤の量＋添加剤の量）
【０３２５】
【表１】
2018054744.tif 000065
【０３２６】
【表２】
2018054744.tif 000066
【０３２７】
【表３】
2018054744.tif 000067
【０３２８】
【表４】
2018054744.tif 000068
【０３２９】
【表５】
2018054744.tif 000069
【０３３０】
感光体（Ａ−１）〜（Ａ−３３）の各々は、導電性基体と感光層とを備えていた。感光層は、単層であり、電荷発生剤と正孔輸送剤と電子輸送剤とバインダー樹脂と添加剤とを含有していた。電子輸送剤の含有量は、正孔輸送剤の含有量よりも多かった。添加剤の含有量は、１００質量部のバインダー樹脂に対して、１０質量部以上４０質量部以下であった。添加剤は、一般式（ＡＤＤ１）、（ＡＤＤ２）、（ＡＤＤ３）、（ＡＤＤ４）、（ＡＤＤ５）又は（ＡＤＤ６）で表される化合物であった。具体的には、添加剤は、化合物（ＡＤＤ１−１）、（ＡＤＤ２−１）、（ＡＤＤ３−１）、（ＡＤＤ４−１）、（ＡＤＤ５−１）又は（ＡＤＤ６−１）であった。そのため、表１〜表３から明らかなように、感光体（Ａ−１）〜（Ａ−３３）では、ΔＶ0が３７以下の小さい値であり、感光体の電位安定性が優れていた。また、感光体（Ａ−１）〜（Ａ−３３）では、露光メモリー抑制の評価が良好（○）であり、露光メモリーの発生が抑制されていた。更に、感光体（Ａ−１）〜（Ａ−３３）では、発生したクラックが２個以下であり、画像評価も良好（○）であり、感光体の耐クラック性が優れていた。
【０３３１】
一方、感光体（Ｂ−１）の感光層は、添加剤を含有していなかった。感光体（Ｂ−１）では、電子輸送剤の含有量が正孔輸送剤の含有量よりも多くなかった。そのため、表４から明らかなように、感光体（Ｂ−１）では、感光体の電位安定性及び耐クラック性が劣り、露光メモリーが発生していた。
【０３３２】
感光体（Ｂ−２）〜（Ｂ−９）及び（Ｂ−１２）〜（Ｂ−１４）の各々では、電子輸送剤の含有量が正孔輸送剤の含有量よりも多くなかった。そのため、表４及び表５から明らかなように、感光体（Ｂ−２）〜（Ｂ−９）及び（Ｂ−１２）〜（Ｂ−１４）では、感光体の電位安定性が劣り、露光メモリーが発生していた。
【０３３３】
感光体（Ｂ−１０）及び（Ｂ−１１）の感光層は、添加剤を含有していなかった。そのため、表４及び表５から明らかなように、感光体（Ｂ−１０）及び（Ｂ−１１）では、感光体の電位安定性及び耐クラック性が劣っていた。
【０３３４】
感光体（Ｂ−１５）において、添加剤の含有量が１００質量部のバインダー樹脂に対して、１０質量部未満であった。そのため、表５から明らかなように、感光体（Ｂ−１５）では、感光体の電位安定性及び耐クラック性が劣っていた。
【０３３５】
感光体（Ｂ−１６）において、添加剤の含有量が１００質量部のバインダー樹脂に対して４０質量部超であった。そのため、表５から明らかなように、感光体（Ｂ−１６）では、クラック発生個数の評価において、クラックは発生していなかったが、感光層に凹みが確認された。また、感光層の凹みに起因して、耐クラック性の画像評価において、形成画像に明確な白抜けが確認された。これらのことから、感光体（Ｂ−１６）は耐クラック性、特に人のフケのような油脂の付着に対する耐油性に劣っていた。
【０３３６】
以上のことから、本発明に係る感光体は、電位安定性及び耐クラック性に優れ、露光メモリーを抑制できることが示された。また、本発明に係るプロセスカートリッジ及び画像形成装置は、電位安定性及び耐クラック性に優れ、露光メモリーを抑制できることが示された。
【産業上の利用可能性】
【０３３７】
本発明に係る感光体は、画像形成装置に利用することがきる。本発明に係るプロセスカートリッジ及び画像形成装置は、記録媒体に画像を形成するために利用することができる。
【符号の説明】
【０３３８】
３０        電子写真感光体
３２        導電性基体
３４        感光層
４２        帯電部
４４        露光部
４６        現像部
４８        転写部
１００      画像形成装置
Ｐ          記録媒体
【図１】
2018054744.tif 000099
【図２】
2018054744.tif 000100
【図３】
2018054744.tif 000101
【図４】
2018054744.tif 000102
【図５】
2018054744.tif 000103